(57)【要約】      （修正有）【課題】優れた性能の有機光電変換素子、有機薄膜太陽電池、これに用いる組成物、塗布膜、化合物及びその製造方法の提供する。【解決手段】深いＬＵＭＯ準位、バンドギャップの低下に加え、吸収端が長波長な下記式（Ｉ）で表されるｐ型有機半導体化合物を含有する。2014209535.tif 000070Ａｒはアリーレン基、ヘテロアリーレン基又はこれらが組み合わされた基、ＸはＳ、Ｏ、Ｓｅ、Ｔｅ、−Ｎ（Ｒ１）−又は−Ｃ（Ｒ２）（Ｒ３）−、Ｒ１は水素原子、アルキル基、アルケニル基、アルキニル基、アリール基又はヘテロアリール基、Ｒ２及びＲ３はアルキル基、アルケニル基、アルキニル基、アリール基又はヘテロアリール基を表す。Ｒ２とＲ３は互いに結合して環構造を形成してもよい。Ｙはハメットの置換基定数σｍが０．５０より大きい電子求引性基を表す。ｎは２〜２０００の整数を表す。【選択図】なし【特許請求の範囲】
【請求項１】
第一の電極と、第二の電極と、その間に配置された光電変換層とを具備する有機光電変換素子であって、該光電変換層の少なくとも１層に下記式（Ｉ）で表される化合物を含有する有機光電変換素子。
【化１】
2014209535.tif 000062
式（Ｉ）中、Ａｒはアリーレン基、ヘテロアリーレン基もしくはこれらが組み合わされた基を表す。Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環構造を形成してもよい。Ｙはハメットの置換基定数σｍが０．５０より大きい電子求引性基を表す。ｎは２〜２０００の整数を表す。
【請求項２】
前記Ａｒの最高被占軌道のエネルギー準位の計算値が、−５．３ｅＶ以上である請求項１に記載の有機光電変換素子。
【請求項３】
前記Ａｒが、ヘテロアリーレン基である請求項１または２に記載の有機光電変換素子。
電変換素子。
【請求項４】
前記Ａｒが、下記式（１）で表される請求項１〜３のいずれか１項に記載の有機光電変換素子。
【化２】
2014209535.tif 000063
式（１）中、Ｄは式（Ｄ１）、（Ｄ２）または（Ｄ３）で表される基を示す。
Ｗ１は硫黄原子、セレン原子、酸素原子または−ＮＲａ−を表す。Ｗ２は＝Ｃ（Ｌ２−Ｒ１Ｄ）−または＝Ｎ−を表し、Ｒ１Ｄは水素原子、アルキル基、アルケニル基、アルキニル基、またはハロゲン原子を表す。ｍｅは０〜２の整数を表す。ｍｄは０または１を表す。ただし、ｍｄが０のときｍｅは１または２を表す。Ｌ２は、単結合、−Ｏ−、−Ｓ−、−Ｎ（Ｒａ）−、−Ｃ(＝Ｏ）Ｏ−、−Ｃ(＝Ｓ）Ｏ−、−Ｃ(＝Ｏ）Ｓ−、−ＳＣ（＝Ｏ）−、−ＯＣ（＝Ｏ）−、−ＯＣ（＝Ｓ）−、−Ｃ（＝Ｏ）−、−Ｃ（＝Ｓ）−、−Ｃ（＝Ｏ）Ｎ（Ｒａ）−、−Ｎ（Ｒａ）Ｃ（＝Ｏ）−、−Ｓ（＝Ｏ）−、−Ｓ（＝Ｏ）２−、−Ｓ（＝Ｏ）２Ｏ−、−ＯＳ（＝Ｏ）２−、−Ｓ（＝Ｏ）２Ｎ（Ｒａ）−、−Ｎ（Ｒａ）Ｓ（＝Ｏ）２−、アリーレン基またはヘテロアリーレン基を表す。ここで、Ｒａは水素原子または炭化水素基を表す。
式（Ｄ１）中、環ＡおよびＣは各々独立にチオフェン環を表し、環Ｂは上記式（Ｂ−１）〜（Ｂ−３）で表されるいずれかの環を表す。Ｌ１Ａ〜Ｌ１Ｃは各々独立に、上記Ｌ２と同義である。Ｒ１Ａ〜Ｒ１Ｃは各々独立に、上記Ｒ１Ｄと同義である。ｍｂは０〜４の整数を表し、ｍａおよびｍｃは各々独立に０または１を表す。
式（Ｂ−１）中、Ｚｂは、−Ｃ（Ｒ１Ｚ）（Ｒ２Ｚ）−、−Ｃ［＝Ｃ（Ｒ３Ｚ）（Ｒ４Ｚ）］−、−Ｓｉ（Ｒ１Ｚ）（Ｒ２Ｚ）−、−Ｇｅ（Ｒ１Ｚ）（Ｒ２Ｚ）−または−Ｎ（Ｒａ）−を表す。ここで、Ｒ１ＺおよびＲ２Ｚは各々独立に、アルキル基、アルケニル基またはアルキニル基を表す。Ｒ３ＺおよびＲ４Ｚは各々独立に、アルキル基、アルケニル基、アルキニル基、アシル基またはアルコシキカルボニル基を表す。Ｒａは水素原子または炭化水素基を表す。
式（Ｄ２）および（Ｄ３）中、Ｗ１およびＷ２は各々独立に、上記式（１）におけるＷ１およびＷ２と同義である。
上記式（１）、（Ｄ２）および（Ｄ３）における複数のＷ１、Ｗ２およびｍｅは同一であっても異なっていてもよい。
【請求項５】
前記Ａｒが、チオフェン環を含む基である請求項１〜４のいずれか１項に記載の有機光
【請求項６】
前記Ａｒが、下記式（２）〜(６)のいずれかで表される請求項１〜５のいずれか１項に記載の有機光電変換素子。
【化３】
2014209535.tif 000064
式（２）〜（６）中、Ｚａは、前記式（Ｂ−１）におけるＺｂと同義である。Ｌ２およびＲ１Ｄは前記式（１）、（Ｄ１）および（Ｄ２）におけるＬ２およびＲ１Ｄと同義である。Ｌ１ＢおよびＲ１Ｂは前記式（Ｄ１）におけるＬ１ＢおよびＲ１Ｂと同義である。
【請求項７】
前記式（Ｉ）で表される化合物が、下記式（ＩＩ）〜（ＶＩ）のいずれかで表される請求項１〜６のいずれか１項に記載の有機光電変換素子。
【化４】
2014209535.tif 000065
式（ＩＩ）〜（ＶＩ）中、Ｘ、Ｙおよびｎは前記式（Ｉ）におけるＸ、Ｙおよびｎと同義である。Ｚａは前記式（Ｂ−１）におけるＺｂと同義である。Ｌ２およびＲ１Ｄは前記式（１）、（Ｄ２）および（Ｄ３）におけるＬ２およびＲ１Ｄと同義である。
【請求項８】
前記Ｙが、シアノ基またはニトロ基である請求項１〜７のいずれか１項に記載の有機光電変換素子。
【請求項９】
前記Ｙが、シアノ基である請求項１〜８のいずれか１項に記載の有機光電変換素子。
【請求項１０】
前記Ｘが、硫黄原子である請求項１〜９のいずれか１項に記載の有機光電変換素子。
【請求項１１】
前記式（Ｉ）で表される化合物が、前記式（ＩＩＩ）で表される請求項７〜１０のいずれか１項に記載の有機光電変換素子。
【請求項１２】
前記化合物の質量平均分子量が、１万〜１００万である請求項１〜１１のいずれか１項に記載の有機光電変換素子。
【請求項１３】
前記光電変換層に、ｎ型半導体を含む請求項１〜１２のいずれか１項に記載の有機光電変換素子。
【請求項１４】
前記光電変換層が、前記式（Ｉ）で表される化合物とｎ型半導体との混合層からなる請求項１〜１３のいずれか１項に記載の有機光電変換素子。
【請求項１５】
請求項１〜１４のいずれか１項に記載の有機光電変換素子を有する有機薄膜太陽電池。
【請求項１６】
下記式（Ｉ）で表される化合物。
【化５】
2014209535.tif 000066
式（Ｉ）中、Ａｒはアリーレン基、ヘテロアリーレン基もしくはこれらが組み合わされた基を表す。Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環構造を形成してもよい。Ｙはハメットの置換基定数σｍが０．５０より大きい電子求引性基を表す。ｎは２〜２０００の整数を表す。
【請求項１７】
請求項１６に記載の化合物および有機溶媒を含む組成物。
【請求項１８】
前記組成物が、有機半導体材料用である請求項１７に記載の組成物。
【請求項１９】
請求項１７または１８に記載の組成物から得られてなる塗布膜。
【請求項２０】
下記式（Ｍ１）で表される化合物。
【化６】
2014209535.tif 000067
式（Ｍ１）中、Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環構造を形成してもよい。Ｙ１はハメットの置換基定数σｍが０．５０より大きい電子求引性基を表す。Ｚ１およびＺ２は、各々独立に、ハロゲン原子、パーフルオロアルカンスルホニルオキシ基、トリアルキルスズ基、トリアルキルシリル基または−Ｂ（ＯＲα）２を表す。ここで、Ｒαは水素原子、アルキルスルホニル基、アルキル基またはアリール基を表す。２個のＲαは互いに結合して環を形成してもよい。
【請求項２１】
前記Ｚ１およびＺ２が、各々独立にハロゲン原子、パーフルオロアルカンスルホニルオキシ基である請求項２０に記載の化合物。
【請求項２２】
前記Ｙ１が、シアノ基である請求項２０または２１に記載の化合物。
【請求項２３】
下記化合物（Ｍ２）または（Ｍ２’）を経由する請求項２２に記載の化合物の製造方法。
【化７】
2014209535.tif 000068
式（Ｍ２）中、Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基、またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環を形成してもよい。Ｚ３、Ｚ４およびＺ５は各々独立にハロゲン原子またはパーフルオロアルカンスルホニルオキシ基を表す。ただし、Ｚ３およびＺ４が、いずれもフッ素原子である場合、Ｚ５は塩素原子、臭素原子、ヨウ素原子またはパーフルオロアルカンスルホニルオキシ基であり、Ｚ３およびＺ４が、いずれも塩素原子またはパーフルオロアルカンスルホニルオキシ基である場合、Ｚ５は臭素原子またはヨウ素原子であり、Ｚ３およびＺ４が、いずれも臭素原子である場合、Ｚ５はヨウ素原子である。
式（Ｍ２’）中、Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環を形成してもよい。Ｚ６、Ｚ７およびＺ８は各々独立にハロゲン原子を表す。ただし、Ｚ８がフッ素原子の場合、Ｚ６およびＺ７はいずれも塩素原子、臭素原子またはヨウ素原子であり、Ｚ８が塩素原子の場合、Ｚ６およびＺ７は、いずれも臭素原子またはヨウ素原子である。Ｚ８が臭素原子の場合、Ｚ６およびＺ７はいずれもヨウ素原子である。
【請求項２４】
下記式（Ｍ２）で表される化合物。
【化８】
2014209535.tif 000069
式（Ｍ２）中、Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環を形成してもよい。Ｚ３、Ｚ４およびＺ５は各々独立にハロゲン原子またはパーフルオロアルカンスルホニルオキシ基を表す。ただし、Ｚ３およびＺ４が、いずれもフッ素原子である場合、Ｚ５は塩素原子、臭素原子、ヨウ素原子またはパーフルオロアルカンスルホニルオキシ基であり、Ｚ３およびＺ４が、いずれも塩素原子またはパーフルオロアルカンスルホニルオキシ基である場合、Ｚ５は臭素原子またはヨウ素原子であり、Ｚ３およびＺ４が、いずれも臭素原子である場合、Ｚ５はヨウ素原子である。
【発明の詳細な説明】
【技術分野】
【０００１】
本発明は、有機光電変換素子、有機薄膜太陽電池、これに用いる組成物、塗布膜、これに有用な化合物および化合物の製造方法に関する。特に、有機光電変換素子の有機半導体として有用な化合物、該化合物を合成するのに有用な化合物およびその製造方法に関する。
【背景技術】
【０００２】
有機半導体ポリマーは、エレクトロニクス分野において近年盛んに研究が行われている。例えば、電気を流すと発光する有機エレクトロルミネッセンス素子、光照射で発電する有機光電変換素子、電流量や電圧量を制御する有機薄膜トランジスタ素子等に使用されている。このような素子では、無機半導体材料と同様、電子供与材料であるｐ型導電性・半導体材料と電子受容材料であるｎ型導電性・半導体材料を組み合わせた有機半導体材料が使用される。
近年、石油等の化石エネルギーでは大気中への二酸化炭素の放出が問題となることから、温暖化抑制による地球環境保全のため、太陽電池への需要が高まっている。有機太陽電池には、湿式である色素増感太陽電池（グレッツェルセル）と全固形型である有機薄膜太陽電池が知られている。後者は電解液を使用しないため、この電解液の蒸発や液漏れを考慮する必要がない。また、柔軟性をもたせることが可能であり、太陽電池の構造や製造が前者より簡便となる。
【０００３】
しかしながら、有機薄膜太陽電池の光電変換効率はいまだ不十分である。光電変換効率は短絡電流密度（Ｊｓｃ）×開放電圧（Ｖｏｃ）×曲線因子（ＦＦ）で算出されるので、光電変換効率を高めるためには、これらをそれぞれ向上させる必要がある。短絡電流密度の向上には、近赤外領域の光まで吸収する狭いバンドギャップを有するｐ型導電性・半導体材料（例えば、ドナー−アクセプター型のチオフェン誘導体ポリマー化合物）を使用すること、また、開放電圧はｐ型導電性・半導体材料のＨＯＭＯ（最高被占軌道）準位とｎ型導電性・半導体材料のＬＵＭＯ（最低空軌道）準位との差分に比例するため、ＨＯＭＯ準位の深いｐ型導電性・半導体材料を用いることが重要である。すなわち、高い開放電圧と高い短絡電流密度の両立のためにはＨＯＭＯ準位が深く、かつバンドギャップの小さい、すなわちＬＵＭＯ準位の深い、ｐ型導電性・半導体材料の開発が求められている。また、曲線因子の向上にはキャリア移動性の高い、すなわち会合の強い、ｐ型導電性・半導体材料を用いることが重要である。
【０００４】
光電変換効率の向上のため、以上のような観点から、ｐ型導電性・半導体材料として有機半導体ポリマー（ｐ型ポリマー）の研究が行われている。多くの構造の異なるヘテロ芳香環を含む共役系のポリマーが検討されており、例えば、最近では、ベンゾチアジアゾール環を含む特定の構造単位を有するポリマーが提案されている（特許文献１、２および非特許文献１参照）。
【先行技術文献】
【特許文献】
【０００５】
【特許文献１】特開２０１２−１０７１８７号公報
【特許文献２】国際公開第２０１２／０５４９１０号パンフレット
【非特許文献】
【０００６】
【非特許文献１】Ｊ．Ｐｈｙｓ．Ｃｈｅｍ．Ｃ．，２００９，１１３，２１２０２〜２１２０７
【発明の概要】
【発明が解決しようとする課題】
【０００７】
有機薄膜太陽電池は、同じ有機素材を使用する色素増感太陽電池と比較し、上記のように優れたメリットがあり、その適用範囲も広いにもかかわらず、光電変換効率は、色素増感太陽電池に及ばないのが実情である。
【０００８】
本発明者らは、光電変換効率をさらに高めるために、ｐ型半導体化合物のＬＵＭＯを深くし（バンドギャップを小さく）、吸収端を長波長化することにより、近赤外領域の光を光電変換できるようにすることが重要であると考えた。そこで、本発明者らは、前記特許文献１、２も含め、従来から提案されている多くのヘテロ芳香環とその置換基の検討を行った。その結果、ヘテロ芳香環の厳選と、置換基および置換様式を厳密に調整することで、上記が達成できることを見出した。さらに、本発明の化合物をｐ型半導体として用いた光電変換素子は、素子化したときの電流のバラつきが小さく、製造適性に優れることも見出した。
【０００９】
すなわち、本発明は、深いＬＵＭＯ準位、バンドギャップの低下に加え、吸収スペクトルにおける吸収端が長波長化（例えば、８６５ｎｍ以上の近赤外領域）したｐ型有機半導体化合物を開発することで優れた性能の有機光電変換素子、有機薄膜太陽電池、これに用いる組成物、塗布膜、これに有用な化合物および化合物の製造方法を提供することを課題とする。
【課題を解決するための手段】
【００１０】
すなわち、本発明の課題は、以下の手段によって達成された。
【００１１】
（１）第一の電極と、第二の電極と、その間に配置された光電変換層とを具備する有機光電変換素子であって、該光電変換層の少なくとも１層に下記式（Ｉ）で表される化合物を含有する有機光電変換素子。
【００１２】
【化１】
2014209535.tif 000002
【００１３】
式（Ｉ）中、Ａｒはアリーレン基、ヘテロアリーレン基もしくはこれらが組み合わされた基を表す。Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環構造を形成してもよい。Ｙはハメットの置換基定数σｍが０．５０より大きい電子求引性基を表す。ｎは２〜２０００の整数を表す。
（２）Ａｒの最高被占軌道のエネルギー準位の計算値が、−５．３ｅＶ以上である（１）に記載の有機光電変換素子。
（３）Ａｒが、ヘテロアリーレン基である（１）または（２）に記載の有機光電変換素子。
（４）Ａｒが、下記式（１）で表される（１）〜（３）のいずれかに記載の有機光電変換素子。
【００１４】
【化２】
2014209535.tif 000003
【００１５】
式（１）中、Ｄは式（Ｄ１）、（Ｄ２）または（Ｄ３）で表される基を示す。
Ｗ１は硫黄原子、セレン原子、酸素原子または−ＮＲａ−を表す。Ｗ２は＝Ｃ（Ｌ２−Ｒ１Ｄ）−または＝Ｎ−を表し、Ｒ１Ｄは水素原子、アルキル基、アルケニル基、アルキニル基、またはハロゲン原子を表す。ｍｅは０〜２の整数を表す。ｍｄは０または１を表す。ただし、ｍｄが０のときｍｅは１または２を表す。Ｌ２は、単結合、−Ｏ−、−Ｓ−、−Ｎ（Ｒａ）−、−Ｃ(＝Ｏ）Ｏ−、−Ｃ(＝Ｓ）Ｏ−、−Ｃ(＝Ｏ）Ｓ−、−ＳＣ（＝Ｏ）−、−ＯＣ（＝Ｏ）−、−ＯＣ（＝Ｓ）−、−Ｃ（＝Ｏ）−、−Ｃ（＝Ｓ）−、−Ｃ（＝Ｏ）Ｎ（Ｒａ）−、−Ｎ（Ｒａ）Ｃ（＝Ｏ）−、−Ｓ（＝Ｏ）−、−Ｓ（＝Ｏ）２−、−Ｓ（＝Ｏ）２Ｏ−、−ＯＳ（＝Ｏ）２−、−Ｓ（＝Ｏ）２Ｎ（Ｒａ）−、−Ｎ（Ｒａ）Ｓ（＝Ｏ）２−、アリーレン基またはヘテロアリーレン基を表す。ここで、Ｒａは水素原子または炭化水素基を表す。
式（Ｄ１）中、環ＡおよびＣは各々独立にチオフェン環を表し、環Ｂは上記式（Ｂ−１）〜（Ｂ−３）で表されるいずれかの環を表す。Ｌ１Ａ〜Ｌ１Ｃは各々独立に、上記Ｌ２と同義である。Ｒ１Ａ〜Ｒ１Ｃは各々独立に、上記Ｒ１Ｄと同義である。ｍｂは０〜４の整数を表し、ｍａおよびｍｃは各々独立に０または１を表す。
式（Ｂ−１）中、Ｚｂは、−Ｃ（Ｒ１Ｚ）（Ｒ２Ｚ）−、−Ｃ［＝Ｃ（Ｒ３Ｚ）（Ｒ４Ｚ）］−、−Ｓｉ（Ｒ１Ｚ）（Ｒ２Ｚ）−、−Ｇｅ（Ｒ１Ｚ）（Ｒ２Ｚ）−または−Ｎ（Ｒａ）−を表す。ここで、Ｒ１ＺおよびＲ２Ｚは各々独立に、アルキル基、アルケニル基またはアルキニル基を表す。Ｒ３ＺおよびＲ４Ｚは各々独立に、アルキル基、アルケニル基、アルキニル基、アシル基またはアルコシキカルボニル基を表す。Ｒａは水素原子または炭化水素基を表す。
式（Ｄ２）および（Ｄ３）中、Ｗ１およびＷ２は各々独立に、上記式（１）におけるＷ１およびＷ２と同義である。
上記式（１）、（Ｄ２）および（Ｄ３）における複数のＷ１、Ｗ２およびｍｅは同一であっても異なっていてもよい。
（５）Ａｒが、チオフェン環を含む基である（１）〜（４）のいずれかに記載の有機光電変換素子。
（６）Ａｒが、下記式（２）〜(６)のいずれかで表される（１）〜（５）のいずれかに記載の有機光電変換素子。
【００１６】
【化３】
2014209535.tif 000004
【００１７】
式（２）〜（６）中、Ｚｂは、前記式（Ｂ−１）におけるＺｂと同義である。Ｌ２およびＲ１Ｄは前記式（１）、（Ｄ１）および（Ｄ２）におけるＬ２およびＲ１Ｄと同義である。Ｌ１ＢおよびＲ１Ｂは前記式（Ｄ１）におけるＬ１ＢおよびＲ１Ｂと同義である。
（７）式（Ｉ）で表される化合物が、下記式（ＩＩ）〜（ＶＩ）のいずれかで表される（１）〜（６）のいずれかに記載の有機光電変換素子。
【００１８】
【化４】
2014209535.tif 000005
【００１９】
式（ＩＩ）〜（ＶＩ）中、Ｘ、Ｙおよびｎは前記式（Ｉ）におけるＸ、Ｙおよびｎと同義である。Ｚａは前記式（Ｂ−１）におけるＺｂと同義である。Ｌ２およびＲ１Ｄは前記式（１）、（Ｄ２）および（Ｄ３）におけるＬ２およびＲ１Ｄと同義である。
（８）Ｙが、シアノ基またはニトロ基である（１）〜（７）のいずれかに記載の有機光電変換素子。
（９）Ｙが、シアノ基である（１）〜（８）のいずれかに記載の有機光電変換素子。
（１０）Ｘが、硫黄原子である（１）〜（９）のいずれかに記載の有機光電変換素子。
（１１）式（Ｉ）で表される化合物が、前記式（ＩＩＩ）で表される（７）〜（１０）のいずれかに記載の有機光電変換素子。
（１２）化合物の質量平均分子量が、１万〜１００万である（１）〜（１１）のいずれかに記載の有機光電変換素子。
（１３）光電変換層に、ｎ型半導体を含む（１）〜（１２）のいずれかに記載の有機光電変換素子。
（１４）光電変換層が、前記式（Ｉ）で表される化合物とｎ型半導体との混合層からなる（１）〜（１３）のいずれかに記載の有機光電変換素子。
（１５）前記（１）〜１４）のいずれかに記載の有機光電変換素子を有する有機薄膜太陽電池。
（１６）下記式（Ｉ）で表される化合物。
【００２０】
【化５】
2014209535.tif 000006
【００２１】
式（Ｉ）中、Ａｒはアリーレン基、ヘテロアリーレン基もしくはこれらが組み合わされた基を表す。Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環構造を形成してもよい。Ｙはハメットの置換基定数σｍが０．５０より大きい電子求引性基を表す。ｎは２〜２０００の整数を表す。
（１７）前記（１６）に記載の化合物および有機溶媒を含む組成物。
（１８）組成物が、有機半導体材料用である（１７）に記載の組成物。
（１９）前記（１７）または（１８）に記載の組成物から得られてなる塗布膜。
（２０）式（Ｍ１）で表される化合物。
【００２２】
【化６】
2014209535.tif 000007
【００２３】
式（Ｍ１）中、Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環構造を形成してもよい。Ｙ１はハメットの置換基定数σｍが０．５０より大きい電子求引性基を表す。Ｚ１およびＺ２は、各々独立に、ハロゲン原子、パーフルオロアルカンスルホニルオキシ基、トリアルキルスズ基、トリアルキルシリル基または−Ｂ（ＯＲα）２を表す。ここで、Ｒαは水素原子、アルキルスルホニル基、アルキル基またはアリール基を表す。２個のＲαは互いに結合して環を形成してもよい。
（２１）Ｚ１およびＺ２が、各々独立にハロゲン原子、パーフルオロアルカンスルホニルオキシ基である（２０）に記載の化合物。
（２２）Ｙ１が、シアノ基である（１８）または（１９）に記載の化合物。
（２３）下記化合物（Ｍ２）または（Ｍ２’）を経由する（２２）に記載の化合物の製造方法。
【００２４】
【化７】
2014209535.tif 000008
【００２５】
式（Ｍ２）中、Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基、またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環を形成してもよい。Ｚ３、Ｚ４およびＺ５は各々独立にハロゲン原子またはパーフルオロアルカンスルホニルオキシ基を表す。ただし、Ｚ３およびＺ４が、いずれもフッ素原子である場合、Ｚ５は塩素原子、臭素原子、ヨウ素原子またはパーフルオロアルカンスルホニルオキシ基であり、Ｚ３およびＺ４が、いずれも塩素原子またはパーフルオロアルカンスルホニルオキシ基である場合、Ｚ５は臭素原子またはヨウ素原子であり、Ｚ３およびＺ４が、いずれも臭素原子である場合、Ｚ５はヨウ素原子である。
式（Ｍ２’）中、Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環を形成してもよい。Ｚ６、Ｚ７およびＺ８は各々独立にハロゲン原子を表す。ただし、Ｚ８がフッ素原子の場合、Ｚ６およびＺ７はいずれも塩素原子、臭素原子またはヨウ素原子であり、Ｚ８が塩素原子の場合、Ｚ６およびＺ７は、いずれも臭素原子またはヨウ素原子である。Ｚ８が臭素原子の場合、Ｚ６およびＺ７はいずれもヨウ素原子である。
（２４）下記式（Ｍ２）で表される化合物。
【００２６】
【化８】
2014209535.tif 000009
【００２７】
式（Ｍ２）中、Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環を形成してもよい。Ｚ３、Ｚ４およびＺ５は各々独立にハロゲン原子またはパーフルオロアルカンスルホニルオキシ基を表す。ただし、Ｚ３およびＺ４が、いずれもフッ素原子である場合、Ｚ５は塩素原子、臭素原子、ヨウ素原子またはパーフルオロアルカンスルホニルオキシ基であり、Ｚ３およびＺ４が、いずれも塩素原子またはパーフルオロアルカンスルホニルオキシ基である場合、Ｚ５は臭素原子またはヨウ素原子であり、Ｚ３およびＺ４が、いずれも臭素原子である場合、Ｚ５はヨウ素原子である。
【００２８】
本明細書において、芳香環とは、芳香族炭化水素環および芳香族ヘテロ環を含む意味に用い、脂環とは、脂肪族炭化水素環であり、非芳香族の脂肪族炭化水素環であり、ヘテロ環は、芳香族をも含むヘテロ環を意味し、芳香族ヘテロ環でないヘテロ環は、非芳香族ヘテロ環と称す。これらの各環は、単環であっても多環であっても、縮環であってもよい。
なお、多環や縮環の場合、同一の環で構成されていても、上記の異なった環で構成されていてもよい。
またこれらの各環は特段の断りがない限り、置換基を有してもよい。
本発明において、同一の式に、置換基を含めた基、部分構造に同じ符号が存在する、すなわち、複数存在する場合、これらは、互いに同一であっても異なってもよいことを意味するものである。また、隣接する基同士が互いに結合して、環を形成してもよい。
さらに、二重結合が存在する場合、Ｅ体、Ｚ体のいずれでもよく、またこれらの混合物をも含むものであり、同様に、光学異性体が存在する場合、これらのいずれでも、これらの混合物をも含むものである。
【発明の効果】
【００２９】
ＬＵＭＯ準位が深く、かつバンドギャップが小さい、すなわち吸収端が長波長（例えば、８６５ｎｍ以上の近赤外領域）な本発明の化合物を用いることにより、長波長領域の光を光電変換できる有機光電変換素子、有機薄膜太陽電池、これに用いる組成物、塗布膜、化合物および化合物の製造方法を提供することができる。さらに、本発明の化合物を用いた有機光電変換素子は、電流値のバラつきが小さく、製造適性に優れる。
【図面の簡単な説明】
【００３０】
【図１】本発明の有機薄膜太陽電池の好ましい実施形態の構成を模式的に示す側面図である。
【発明を実施するための形態】
【００３１】
本発明の有機光電変換素子は、第一の電極と、第二の電極と、その間に配置された光電変換層とを具備し、該光電変換層の少なくとも１層に、有機半導体として優れた本発明の化合物を有する。
最初に本発明の化合物から説明する。
【００３２】
＜＜本発明の化合物＞＞
本発明の化合物は下記式（Ｉ）で表される化合物である。
本発明の下記化合物は、下記繰返し単位を少なくとも２つ含む２量体以上の化合物であり、オリゴマーやポリマーを含む。
【００３３】
【化９】
2014209535.tif 000010
【００３４】
式（Ｉ）中、Ａｒはアリーレン基、ヘテロアリーレン基もしくはこれらが組み合わされた基を表す。Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環構造を形成してもよい。Ｙはハメットの置換基定数σｍが０．５０より大きい電子求引性基を表す。ｎは２〜２０００の整数を表す。
【００３５】
Ｘにおける−Ｎ（Ｒ１）−中のＲ１、−Ｃ（Ｒ２）（Ｒ３）−中のＲ２およびＲ３におけるアルキル基は、直鎖もしくは分岐のアルキル基で、炭素数１〜２４のアルキル基が好ましく、例えば、メチル、エチル、イソプロピル、ｎ−ブチル、ｔ−ブチル、ｓｅｃ−ブチル、ｎ−ペンチル、ｎ−ヘキシル、ｎ−ヘプチル、ｎ−オクチル、２−メチルヘプチル、２−エチルヘキシル、ｎ−ノニル、ｎ−デシル、３，７−ジメチルオクチル、イソデシル、ｎ−ウンデシル、ｎ−ドデシル、２−ブチルオクチル、ｎ−トリデシル、３−ブチルノニル、ｎ−テトラデシル、ｎ−ペンタデシル、ｎ−ヘキサデシル、２−ヘキシルデシル、ｎ−ヘプタデシル、ｎ−オクタデシル、ｎ−ノナデシル、２−オクチルドデシル、１−イコシル、ｎ−ヘンエイコシル、ｎ−ドコシル、ｎ−トリコシル、ｎ−テトラコシル、２−デシルテトラデシルが挙げられる。
【００３６】
アルケニル基は、炭素数２〜２４が好ましく、例えば、ビニル、アリル、イソプロペニル、２−ブテニル、３−ブテニル、５−ヘキセニル、７−オクテニル、２−エチル−５−ヘキセニル、２−ビニルヘキシル、３，７−ジメチル−７−オクテニル、１１−ドデセニル、１３−テトラデセニル、９−オクタデセニルが挙げられる。
アルキニル基は、炭素数２〜２４が好ましく、例えば、エチニル、２−プロピニル、２−ペンテン−４−イニル、５−ヘキシニル、７−オクチニル、２−ノニル−３−ブチニルが挙げられる。
アリール基は炭素数６〜１８が好ましく、例えば、フェニル、ナフチルが挙げられる。
【００３７】
これらの各基は、さらに置換基で置換されていてもよい。
このような置換基としては、例えば、アルキル基、アルケニル基、アルキニル基、シクロアルキル基、アリール基、ヘテロ環基、ハロゲン原子、水酸基、アルコキシ基、アリールオキシ基、メルカプト基、アルキルチオ基、アリールチオ基、アミノ基、アルキルアミノ基、アニリノ基、アシルアミノ基、アルキルもしくはアリールのスルホンアミド基、ウレイド基、カルバモイル基、スルファモイル基、アシル基、アシルオキシ基、アルコキシカルボニル基、アリールオキシカルボニル基、アルキルもしくはアリールのスルホニル基、アルキルもしくはアリールのスルフィニル基、アルキルもしくはアリールのスルホニルオキシ基、シアノ基、ニトロ基、スルホ基、カルボキシル基等が挙げられる。
【００３８】
Ｒ２とＲ３は互いに結合して環構造を形成してもよく、このような環としては５または６員環が好ましく、炭素環でもヘテロ環でも構わない。
【００３９】
Ｘは、硫黄原子、酸素原子、セレン原子が好ましく、硫黄原子、酸素原子がより好ましく、硫黄原子が特に好ましい。
【００４０】
Ｙはハメットの置換基定数σｍが０．５０より大きい電子求引性基を表す。ハメットの置換基定数σｍが０．５０より大きい電子求引性基とすることで、本発明の化合物のエネルギー準位を有機光電変換素子としてより好ましい領域に制御し、吸収端を長波長化させることができ好ましい。
なお、置換基定数σｍ値は、Ｃｈｅｍｉｃａｌ  Ｒｅｖｉｅｗｓ，１９９１，９１，ｐ．１６５〜１９５を参考にすることができる。
ハメットの置換基定数σｍが０．５０より大きい電子求引性基としては、例えば、ニトロ基（０．７１）、パーフルオロアルキルカルボニル基（−ＣＯＣＦ３：０．６３）、アルキルもしくはアリールのスルホニル基（−ＳＯ２ＣＨ３：０．６０、−ＳＯ２Ｃ６Ｈ５：０．６２）、シアノ基（０．５６）、パーフルオロアルカンスホニルオキシ基（ＯＳＯ２ＣＦ３：０．５６）、アルキルもしくはアリールのスルフィニル基（−ＳＯＣＨ３：０．５２）、スルファモイル基〔−ＳＯ２Ｎ（ＣＨ３）２：０．５１〕が挙げられる。
【００４１】
これらのうち、シアノ基、ニトロ基が好ましく、シアノ基が特に好ましい。
【００４２】
ｎは、２〜２０００の整数を表すが、１０〜２０００が好ましい。
【００４３】
Ａｒは、Ａｒはアリーレン基、ヘテロアリーレン基もしくはこれらが組み合わされた基を表すが、アリーレン基としては、炭素数６〜１８のアリーレン基が好ましく、フェニレン、ナフチレンが挙げられる。
ヘテロアリーレン基のヘテロアリール環において、環構成原子のヘテロ原子としては、硫黄原子、酸素原子、窒素原子、セレン原子が挙げられ、アリール環を構成するヘテロ原子は１〜４が好ましく、２または３がより好ましく、１が特に好ましい。
ヘテロアリール環の芳香環は５員環または６員環が好ましく、単環でも縮環していてもよい。
ヘテロアリール環としては、チオフェン環、チアゾール環、セレノフェン環、ピロール環、フラン環、イミダゾール環、ピラゾール環、トリアゾール環、テトラゾール環、オキサゾール環、オキサジアゾール環、チアジアゾール環、ピリジン環、ピラジン環、ピリミジン環、ピリダジン環が挙げられる。
【００４４】
Ａｒにおけるアリーレン基、ヘテロアリーレン基の組み合わされた基とは、異なったアリーレン基、異なったヘテロアリーレン基またはアリーレン基とヘテロアリーレン基の組み合わさった基が挙げられる。これらの基が２個以上組み合わさったものであり、好ましくは、２から６個組み合わさったものであり、−Ａｒ１（−Ａｒ２）ｌ−として表すことができる。Ａｒ２の結合位置は特に限定されず、例えば、ｌ＝２の場合、−Ａｒ１−Ａｒ２−Ａｒ２−でもよく、−Ａｒ２−Ａｒ１−Ａｒ２−、−Ａｒ２−Ａｒ１（Ａｒ２）−、または−Ａｒ１（Ａｒ２）２−のいずれでもよい。
【００４５】
ここでＡｒ１およびＡｒ２は各々独立に、アリーレン基、ヘテロアリーレン基を表し、Ａｒにおけるアリーレン基、ヘテロアリーレン基が好ましく、ヘテロアリーレン基がより好ましく、五員環のヘテロアリーレン基が特に好ましい。ｌは０以上の整数を表し、０〜４の整数が好ましく、０、２または４がより好ましい。なお、ｌが２以上のとき、複数のＡｒ２は同一でも異なってもよい。
特に、このような組合せの基の場合、Ａｒ２が、２価のチオフェン環基（好ましくは、２，５−チオフェンジイル）で、Ａｒ１がチオフェン環を含まない３または４環縮合の環もしくはチオフェン環を含む３または４環縮合の環が好ましい。ここで、好ましくは、Ａｒ２は式（Ｉ）におけるＹを有する、＝Ｎ−Ｘ−Ｎ＝を含む５員環に縮環したベンゼン環に連結する場合が好ましい。
【００４６】
Ａｒにおけるアリーレン基、ヘテロアリーレン基は置換基を有してもよく、該置換基としては、Ｒ１〜Ｒ３の基が有してもよい置換基が挙げられる。
該置換基としては、アルキル基、アルケニル基、アルキニル基、アリール基、ヘテロアリール基、アルコキシ基、アリールオキシ基、アルキルチオ基、アリールチオ基、アミノ基、アルキルアミノ基、アリールアミノ基、アシル基、アルコキシカルボニル基、アシルオキシ基、ハロゲン原子が好ましく、アルキル基、アルケニル基、アルキニル基、アルコキシ基、アルキルチオ基、アルキルアミノ基がより好ましく、アルキル基、アルコキシ基が特に好ましい。
【００４７】
本発明において、Ａｒは、Ａｒの最高被占軌道（ＨＯＭＯ）のエネルギー準位の計算値が、−５．３ｅＶ以上であるものが好ましく、−５．３〜−４．６ｅＶであるものがより好ましい。
Ａｒの最高被占軌道（ＨＯＭＯ）のエネルギー準位を−５．３〜−４．６ｅＶとすることで、エネルギー準位および吸収波長が好ましい化合物を得ることができる。
なお、Ａｒの最高被占軌道（ＨＯＭＯ）のエネルギー準位は、該環に置換する置換基をも含めた環であり、結合手を水素原子に置き換えた環に対して、分子軌道計算ソフトＧａｕｓｓｉａｎ０９（ガウシアン社製）により、Ｂ３ＬＹＰ法に基底関数系６−３１Ｇ（ｄ）を用いて求めた計算値である。
例えば、代表的な環の最高被占軌道（ＨＯＭＯ）のエネルギー準位を示すと以下の通りである。なお、計算はＲ＝メチルにて行った。＊はポリマー主鎖形成部を示す。
【００４８】
【化１０】
2014209535.tif 000011
【００４９】
【化１１】
2014209535.tif 000012
【００５０】
Ａｒは、ヘテロアリーレン基が好ましく、該環のヘテロ環は少なくともチオフェン環を含むものが好ましい。また、ヘテロアリール基のヘテロ環は、単環よりも縮環（好ましくは３〜４環の縮環）が好ましく、このなかでも、チオフェン環を含む縮環が好ましく、チオフェン環と縮環する環としては、芳香環（ベンゼン環、ナフタレン環）、シクロペンタジエン環もしくは、該シクロペンタジエン環の非共役の炭素原子が窒素原子、Ｓｉ原子、Ｇｅ原子に置き換わった環（ピロール環、シラシクロペンタジエン環、ゲルマシクロペンタジエン環）が好ましい。ここで３〜４環が縮環した環は、中心の環の両側、すなわち、繰返し単位の結合手を有する環がチオフェン環である環が好ましい。
特に、本発明では、Ａｒは式（Ｉ）におけるＹを有する、＝Ｎ−Ｘ−Ｎ＝を含む５員環に縮環したベンゼン環に連結する部分にチオフェン環が連結する場合が好ましい。
このような好ましいＡｒは、下記式（１）として表される。
【００５１】
【化１２】
2014209535.tif 000013
【００５２】
式（１）中、Ｄは式（Ｄ１）、（Ｄ２）または（Ｄ３）で表される基を示す。
Ｗ１は硫黄原子、セレン原子、酸素原子または−ＮＲａ−を表す。Ｗ２は＝Ｃ（Ｌ２−Ｒ１Ｄ）−または＝Ｎ−を表し、Ｒ１Ｄは水素原子、アルキル基、アルケニル基、アルキニル基、またはハロゲン原子を表す。ｍｅは０〜２の整数を表す。ｍｄは０または１を表す。ただし、ｍｄが０のときｍｅは１または２を表す。Ｌ２は、単結合、−Ｏ−、−Ｓ−、−Ｎ（Ｒａ）−、−Ｃ(＝Ｏ）Ｏ−、−Ｃ(＝Ｓ）Ｏ−、−Ｃ(＝Ｏ）Ｓ−、−ＳＣ（＝Ｏ）−、−ＯＣ（＝Ｏ）−、−ＯＣ（＝Ｓ）−、−Ｃ（＝Ｏ）−、−Ｃ（＝Ｓ）−、−Ｃ（＝Ｏ）Ｎ（Ｒａ）−、−Ｎ（Ｒａ）Ｃ（＝Ｏ）−、−Ｓ（＝Ｏ）−、−Ｓ（＝Ｏ）２−、−Ｓ（＝Ｏ）２Ｏ−、−ＯＳ（＝Ｏ）２−、−Ｓ（＝Ｏ）２Ｎ（Ｒａ）−、−Ｎ（Ｒａ）Ｓ（＝Ｏ）２−、アリーレン基またはヘテロアリーレン基を表す。ここで、Ｒａは水素原子または炭化水素基を表す。ここで、Ｒａは水素原子または炭化水素基を表す。
【００５３】
式（Ｄ１）中、環ＡおよびＣは各々独立にチオフェン環を表し、環Ｂは上記式（Ｂ−１）〜（Ｂ−３）で表されるいずれかの環を表す。Ｌ１Ａ〜Ｌ１Ｃは各々独立に、上記Ｌ２と同義である。Ｒ１Ａ〜Ｒ１Ｃは各々独立に、上記Ｒ１Ｄと同義である。ｍｂは０〜４の整数を表し、ｍａおよびｍｃは各々独立に０または１を表す。
【００５４】
式（Ｂ−１）中、Ｚｂは、−Ｃ（Ｒ１Ｚ）（Ｒ２Ｚ）−、−Ｃ［＝Ｃ（Ｒ３Ｚ）（Ｒ４Ｚ）］−、−Ｓｉ（Ｒ１Ｚ）（Ｒ２Ｚ）−、−Ｇｅ（Ｒ１Ｚ）（Ｒ２Ｚ）−または−Ｎ（Ｒａ）−を表す。ここで、Ｒ１ＺおよびＲ２Ｚは各々独立に、アルキル基、アルケニル基またはアルキニル基を表す。Ｒ３ＺおよびＲ４Ｚは各々独立に、アルキル基、アルケニル基、アルキニル基、アシル基またはアルコシキカルボニル基を表す。Ｒａは水素原子または炭化水素基を表す。
【００５５】
式（Ｄ２）および（Ｄ３）中、Ｗ１およびＷ２は各々独立に、上記式（１）におけるＷ１およびＷ２と同義である。
上記式（１）、（Ｄ２）および（Ｄ３）における複数のＷ１、Ｗ２およびｍｅは同一であっても異なっていてもよい。
【００５６】
Ｌ１Ａ〜Ｌ１ＣおよびＬ２におけるアリーレン基またはヘテロアリーレン基は、Ａｒにおける対応する基が好ましい。
Ｌ１Ａ〜Ｌ１ＣおよびＬ２は、単結合、−Ｏ−、−Ｓ−、−Ｎ（Ｒａ）−が好ましく、単結合、−Ｏ−、−Ｓ−がより好ましく、単結合、−Ｏ−がさらに好ましい。
【００５７】
Ｒａにおける炭化水素基は、アルキル基、アルケニル基、アルキニル基、シクロアルキル基、アリール基が好ましい。ここで、アルキル基、アルケニル基、アルキニル基、アリール基はＲ１〜Ｒ３で挙げた対応する基が好ましい。シクロアルキル基は、３〜６員環で、炭素数３〜１８が好ましく、例えば、シクロプロピル、シクロペンチル、シクロヘキシルが挙げられる。
Ｒａは、水素原子、アルキル基、アルケニル基、アルキニル基が好ましく、アルキル基がより好ましい。
【００５８】
Ｒ１Ａ〜Ｒ１Ｄにおけるアルキル基、アルケニル基、アルキニル基は、Ｒ１〜Ｒ３で挙げた対応する基が好ましい。
Ｒ１Ａ〜Ｒ１Ｄは、水素原子、またはアルキル基が好ましく、アルキル基の炭素数は１〜２４が好ましく、６〜２４がより好ましい。
【００５９】
ｍａおよびｍｃは０が好ましく、ｍｂは０〜２の整数が好ましく、１または２の整数がより好ましい。
Ｗ１は、硫黄原子、セレン原子、酸素原子が好ましく、硫黄原子がより好ましい。
Ｗ２は、＝Ｃ（Ｌ２−Ｒ１Ｄ）−が好ましい。
【００６０】
Ｒ１Ｚ、Ｒ２Ｚ、Ｒ３Ｚ、Ｒ４Ｚにおけるアルキル基、アルケニル基、アルキニル基は、Ｒ１〜Ｒ３における対応する基が好ましい。
Ｒ３Ｚ、Ｒ４Ｚにおけるアシル基は、炭素数１〜１８のアシル基が好ましく、アルキルカルボニル基、アリールカルボニル基がより好ましく、例えば、ホルミル、アセチル、プロピオニル、ブタノイル、ペンタノイル、ピバロイル、ヘキサノイル、ヘプタノイル、オクタノイル、２−エチルヘキサノイル、ノナノイル、デカノイル、３，７−ジメチルオクタノイル、ウンデカノイル、ドデカノイル、２−ブチルオクタノイル、トリデカノイル、２−ヘキシルデカノイル、２−デシルテトラデカノイル、ミリスチリル、ステアロイル、アクリロイル、ベンゾイルが挙げられる。
Ｒ３Ｚ、Ｒ４Ｚにおけるアルコシキカルボニル基は、炭素数２〜１８のアルコキシカルボニル基が好ましく、例えば、メトキシカルボニル、エトキシカルボニル、プロポキシカルボニル、ブチルオキシカルボニル、ｓ−ブチルオキシカルボニル、ｔ−ブチルオキシカルボニル、ペンチルオキカルボニル、ヘキシルオキシカルボニル、へプチルオキシカルボニル、オクチルオキシカルボニル、２−エチルヘキシルオキシカルボニル、ノニルオキシカルボニル、デシルオキシカルボニル、３，７−ジメチルオクチルオキシカルボニル、ドデシルオキシカルボニル、ウンデシルオキシカルボニル、ブチルオクチルオキシカルボニル、ヘキシルデシルオキシカルボニル、トリデシルオキシカルボニル、ｎ−オクタデシルオキシカルボニル、２−デシルテトラデシルオキシカルボニルが挙げられる。
【００６１】
Ｒ１Ｚ、Ｒ２Ｚ、Ｒ３Ｚ、Ｒ４Ｚは、アルキル基が好ましく、なかでもアルキル基の炭素数は１〜２４が好ましく、６〜２４がより好ましい。
【００６２】
Ｚｂは、−Ｃ（Ｒ１Ｚ）（Ｒ２Ｚ）−、−Ｓｉ（Ｒ１Ｚ）（Ｒ２Ｚ）−、−Ｎ（Ｒａ）−、−Ｃ［＝Ｃ（Ｒ３Ｚ）（Ｒ４Ｚ）］−が好ましく、−Ｃ（Ｒ１Ｚ）（Ｒ２Ｚ）−、−Ｓｉ（Ｒ１Ｚ）（Ｒ２Ｚ）−、−Ｃ［＝Ｃ（Ｒ３Ｚ）（Ｒ４Ｚ）］−がより好ましい。
【００６３】
環Ｂは、式（Ｂ−１）、（Ｂ−３）が好ましく、式（Ｂ−１）がより好ましい。
【００６４】
式（１）中、Ｄは式（Ｄ１）で表される基がなかでも好ましい。
【００６５】
Ａｒは、下記式（２）〜(６)のいずれかで表される基がより好ましい。
【００６６】
【化１３】
2014209535.tif 000014
【００６７】
式（２）〜（６）中、Ｚａは、前記式（Ｂ−１）におけるＺｂと同義である。Ｌ２およびＲ１Ｄは前記式（１）、（Ｄ１）および（Ｄ２）におけるＬ２およびＲ１Ｄと同義である。Ｌ１ＢおよびＲ１Ｂは前記式（Ｄ１）におけるＬ１ＢおよびＲ１Ｂと同義である。
【００６８】
本発明において、前記式（Ｉ）で表される化合物は、下記式（ＩＩ）〜（ＶＩ）のいずれかで表される化合物がさらに好ましい。
【００６９】
【化１４】
2014209535.tif 000015
【００７０】
式（ＩＩ）〜（ＶＩ）中、Ｘ、Ｙおよびｎは前記式（Ｉ）におけるＸ、Ｙおよびｎと同義である。Ｚａは前記式（Ｂ−１）におけるＺｂと同義である。Ｌ２およびＲ１Ｄは前記式（１）、（Ｄ２）および（Ｄ３）におけるＬ２およびＲ１Ｄと同義である。
なお、各式における繰返し単位は、置換基も含め、全く同じ構造の繰返し単位である。
【００７１】
本発明の式（Ｉ）で表される化合物、特にポリマーは、質量平均分子量が、１万以上が好ましく、１万〜１００万がより好ましい。
特に、質量平均分子量をこのように大きくすることで、光電変換効率が向上する。
なお、質量平均分子量は、特に断らない限りＧＰＣ（ゲルろ過クロマトグラフィー）法を用いて測定した値とし、分子量はポリスチレン換算の質量平均分子量とする。ＧＰＣ法に用いるカラムに充填されているゲルは芳香族化合物を繰り返し単位に持つゲルが好ましく、例えばスチレン−ジビニルベンゼン共重合体からなるゲルが挙げられる。カラムは２〜６本連結させて用いることが好ましい。用いる溶媒は、クロロホルム等のハロゲン系溶媒、トルエン、クロロベンゼン、１，２−ジクロロベンゼン、トリクロロベンゼン等の芳香族溶媒、テトラヒドロフラン等のエーテル系溶媒、Ｎ−メチルピロリドンのアミド系溶媒が挙げられるが、ポリマーの溶解性の観点から芳香族溶媒が好ましい。測定は、溶媒の流速が０．１〜２ｍＬ／ｍｉｎの範囲で行うことが好ましく、０．５〜１．５ｍＬ／ｍｉｎの範囲で行うことがより好ましい。測定温度は溶媒の沸点によって適宜変更されるが、１０〜２００℃で行うことが好ましく、２０〜１５０℃で行うことがより好ましい。使用するカラム、およびキャリアは測定対象となる高分子化合物の物性に応じて選定することができる。本発明では、カラム：ＴＳＫ−ＧＥＬ  ＳＵＰＥＲ  Ｈ−ＲＣ  ６．０＊１５０＋ＴＳＫ−ＧＥＬ  ＢＭＨＨＲ−Ｈ（２０）７．８＊３００（２本），溶媒：１、２−ジクロロベンゼン、温度：１４５℃、流速：サンプル側：１ｍＬ／ｍｉｎ、リファレンス側：０．５ｍＬ／ｍｉｎで求めたものである。
【００７２】
本発明の式（Ｉ）で表される化合物は、ポリマー末端が、水素原子、トリアルキルスズ基（例えば、トリメチルスズ基、トリブチルスズ基など）、ハロゲン原子（フッ素、塩素、臭素、ヨウ素）、パーフルオロアルカンスルホニルオキシ基（例えば、トリフルオロメタンスルホニルオキシ基、ノナフルオロブタンスルホニルオキシ基など）、−Ｂ（ＯＨ）２、−Ｂ（ＯＲｘ）２、トリアルキルシリル基（例えば、トリメチルシリル基、トリエチルシリル基など）、アリール基（例えば、フェニル基、トリル基、ナフチル基など）、ヘテロアリール基（例えば、チエニル基、２−ヘキシルチエニル基、３−ヘキシルチエニル基、チアゾリル基、フリル基、ピリジル基）などであるものが好ましい。なお、上記のＲｘはアルキル基を表し、複数のＲｘが互いに結合して環を形成してもよい。
これらのポリマー末端は、主に合成原料と重合条件に基づくものである。
【００７３】
また、本発明の式（Ｉ）で表される化合物におけるポリマーは、ブロック、ランダムまたは交互のいずれの重合形式で得られるものでも構わないが、本発明においては、置換基や骨格を含めた同一単位構造の繰返しからなるものが好ましく、具体的には、該同一単位構造のｎの繰返しであるものが好ましい。
【００７４】
以下に、本発明の式（Ｉ）で表される化合物の具体例を示すが、本発明はこれらに限定されるものではない。ここで、具体例中のＥｔはエチルを示す。
【００７５】
【化１５】
2014209535.tif 000016
【００７６】
【化１６】
2014209535.tif 000017
【００７７】
【化１７】
2014209535.tif 000018
【００７８】
【化１８】
2014209535.tif 000019
【００７９】
【化１９】
2014209535.tif 000020
【００８０】
【化２０】
2014209535.tif 000021
【００８１】
【化２１】
2014209535.tif 000022
【００８２】
【化２２】
2014209535.tif 000023
【００８３】
【化２３】
2014209535.tif 000024
【００８４】
本発明の式（Ｉ）で表される化合物は、カップリング反応、例えば、Ｃｈｅｍｉｃａｌ  Ｒｅｖｉｅｗｓ，２００２年，１０２巻，１３５９頁、Ｃｈｅｍｉｃａｌ  Ｒｅｖｉｅｗｓ，２０１１年，１１１巻，１４９３頁、Ｊｏｕｒｎａｌ  ｏｆ  Ｍａｔｅｒａｌｓ  ｏｆ  Ｃｈｅｍｉｓｔｒｙ，２００４年，１４巻，１１頁などに記載の方法を用いて下記式のように合成することができる。
具体的には、遷移金属触媒を使用した、亜鉛反応剤を用いる根岸カップリング、スズ反応剤を用いる右田−小杉−Ｓｔｉｌｌｅカップリング、ホウ素反応剤を用いる鈴木−宮浦カップリング、マグネシウム反応剤を用いる熊田−玉尾−Ｃｏｒｒｉｕカップリング、ケイ素反応剤を用いる檜山カップリングなどのクロスカップリングや、銅を使用したＵｌｌｍａｎｎ反応、ニッケルを使用した山本重合などを利用して合成することができる。本発明においては、右田−小杉−Ｓｔｉｌｌｅカップリング、鈴木−宮浦カップリングを用いることがより好ましい。遷移金属触媒としては、パラジウム、ニッケル、銅、コバルト、鉄（Ｊｏｕｒｎａｌ  ｏｆ  ｔｈｅ  Ａｍｅｒｉｃａｎ  Ｃｈｅｍｉｃａｌ  Ｓｏｃｉｅｔｙ，２００７年，１２９巻，９８４４頁）などの金属を使用することができる。また金属は配位子を有していてもよく、ＰＰｈ３、Ｐ（ｔ−Ｂｕ）３、Ｐ（ｏ−ｔｏｌ）３、Ｐ（２−ｆｕｒｙｌ）３、Ｓ−Ｐｈｏｓ，Ｘ−Ｐｈｏｓなどのリン配位子や、Ｎ−ヘテロサイクリックカルベン配位子（Ａｎｇｅｗａｎｄｔｅ  Ｃｈｅｍｉｅ  Ｉｎｔｅｒｎａｔｉｏｎａｌ  Ｅｄｉｔｉｏｎ，２００２年，４１巻，１２９０頁）などが好ましく用いられる。反応はＭａｃｒｏｍｏｌｅｃｕｌａｒ  Ｒａｐｉｄ  Ｃｏｍｍｕｎｉｃａｔｉｏｎｓ，２００７年，２８巻，３８７頁に記載されているようにマイクロウェーブ照射下で行ってもよい。
【００８５】
【化２４】
2014209535.tif 000025
【００８６】
ここで、Ｚ１およびＺ２がハロゲン原子、パーフルオロアルカンスルホニルオキシ基の場合、ＺａおよびＺｂはトリアルキルスズ基、トリアルキルシリル基または−Ｂ（ＯＲα）２であり、Ｚ１およびＺ２がトリアルキルスズ基、トリアルキルシリル基または−Ｂ（ＯＲα）２の場合、ＺａおよびＺｂはハロゲン原子、パーフルオロアルカンスルホニルオキシ基である。
【００８７】
なお、重合後にＡｒ−Ｖ１で表される化合物を添加して、ポリマー末端と反応させることによりキャッピングを行ってもよい。ここで、Ａｒはアリール基（例えば、フェニル基、ナフチル基、トリル基など）またはヘテロアリール基（例えば、チエニル基、チアゾリル基、フリル基、ピリジル基など）を表す。Ａｒはアルキル基、アルケニル基、アルキニル基、アシル基、アルコキシカルボニル基、アシルオキシ基、ハロゲン原子などの置換基を有していてもよい。
Ｖ１は、ハロゲン原子（例えば、フッ素原子、塩素原子、臭素原子、ヨウ素原子など）、パーフルオロアルカンスルホニルオキシ基（例えば、トリフルオロメタンスルホニルオキシ基、ノナフルオロブタンスルホニルオキシ基など）、トリアルキルスズ基（例えば、トリメチルスタニル基、トリブチルスタニル基など）、トリアルキルシリル基（例えば、トリメチルシリル基、トリエチルシリル基など）、−Ｂ（ＯＲｘ）２を表す。ここで、Ｒｘは水素原子、アルキル基を示す。Ｒｘは連結して環を形成してもよい。
【００８８】
原料となるスズ反応剤やホウ素反応剤などの金属反応剤の合成方法は特に限定されず、種々の公知の方法にしたがって、合成することができる。例えばスズ反応剤はＪｏｕｒｎａｌ  ｏｆ  ｔｈｅ  Ａｍｅｒｉｃａｎ  Ｃｈｅｍｉｓｔｒｙ，２００９，１３１，７７９２頁、Ｊｏｕｒｎａｌ  ｏｆ  ｔｈｅ  Ａｍｅｒｉｃａｎ  Ｃｈｅｍｉｓｔｒｙ，２００８，１３０，１６１４４頁、欧州特許出願公開第２４０７４６５号明細書などを、ホウ素反応剤はＪｏｕｒｎａｌ  ｏｆ  ｔｈｅ  Ａｍｅｒｉｃａｎ  Ｃｈｅｍｉｓｔｒｙ，２０１２,１３４，５３９頁などを参考にして合成することができる。
【００８９】
また、本発明の式（ＩＶ）で表される化合物は、例えば、Ｃｈｅｍｉｓｔｒｙ  ｏｆ  Ｍａｔｅｒｉａｌｓ，２０１０，ｖｏｌ．２２，ｐ．２３２５〜２３３２およびＪｏｕｒｎａｌ  ｏｆ  Ｐｏｌｙｍｅｒ  Ｓｃｉｅｎｃｅ，Ｐａｒｔ  Ａ：Ｐｏｌｙｍｅｒ  Ｃｈｅｍｉｓｔｒｙ，２０１３，ｖｏｌ．５１，ｐ．４２４〜４３４を参考にして下記のようにモノマーを合成し、これらを重合させることにより合成できる。
【００９０】
【化２５】
2014209535.tif 000026
【００９１】
本発明の式（Ｖ）で表される化合物は、例えば、Ｔｅｔｒａｈｅｄｒｏｎ  Ｌｅｔｔｅｒｓ，２０１０，ｖｏｌ．５１，＃１６、ｐ．２０８９〜２０９１、Ａｄａｎｃｅｄ．
Ｍａｔｅｒｉａｌs，２０１１，２３、 ｐ．１４０９〜１４１３の合成を参考にしてモノマーをそれぞれ合成し、これらを重合させることによって合成できる。
【００９２】
【化２６】
2014209535.tif 000027
【００９３】
本発明の式（ＶＩ）で表される化合物は、例えば、Ｊｏｕｒｎａｌ  ｏｆ  Ａｍｅｒｉｃａｎ  Ｃｈｅｍｉｃａｌ  Ｓｏｃｉｅｔｙ，２０１２，１３４，ｐ．３４９８〜３５０７記載の方法を参考にしてモノマーを合成し、これらを重合させることによって合成できる。
【００９４】
【化２７】
2014209535.tif 000028
【００９５】
＜＜本発明の化合物＞＞
本発明の化合物は、下記式（Ｍ１）で表される化合物である。
本発明の化合物は、本発明の式（Ｉ）で表される化合物を合成するのに、合成原料として有用であり、好ましい。
【００９６】
【化２８】
2014209535.tif 000029
【００９７】
式（Ｍ１）中、Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環構造を形成してもよい。Ｙ１はハメットの置換基定数σｍが０．５０より大きい電子求引性基を表す。Ｚ１およびＺ２は、各々独立に、ハロゲン原子、パーフルオロアルカンスルホニルオキシ基、トリアルキルスズ基、トリアルキルシリル基または−Ｂ（ＯＲα）２を表す。ここで、Ｒαは水素原子、アルキルスルホニル基、アルキル基またはアリール基を表す。２個のＲαは互いに結合して環を形成してもよい。
【００９８】
ここで、式（Ｍ１）で表される化合物は、モノマー（単量体）であり、Ｚ１およびＺ２以外の基や符号は、前記式（Ｉ）におけるものと同義であり、好ましい範囲も同じである。
【００９９】
Ｚ１およびＺ２における、Ｒαにおけるアルキルスルホニル基はパーフルオロアルカンスルホニル基が好ましく、トリフルオロメタンスルホニル基が特に好ましい。
また、アルキル基は炭素数１〜１０のアルキル基が好ましく、アリール基は炭素数６〜１０が好ましい。
Ｙ１はハメットの置換基定数σｍが０．５０より大きい電子求引性基を表す。
Ｙ１は、前記一般式（Ｉ）におけるＹのハメットの置換基定数σｍが０．５０より大きい電子求引性基と同義であり、好ましい範囲も同じである。
【０１００】
以下に、式（Ｍ１）で表される化合物の具体例を示すが、これによって、本発明が限定されるものではない。下記のＭ＋は金属カチオン、Ｍｅはメチル、Ｅｔはエチル、ｉ−Ｐｒはイソプロピルを示す。
【０１０１】
【化２９】
2014209535.tif 000030
【０１０２】
【化３０】
2014209535.tif 000031
【０１０３】
【化３１】
2014209535.tif 000032
【０１０４】
【化３２】
2014209535.tif 000033
【０１０５】
これらの化合物の合成法は特に限定されず種々の公知の方法に従って合成できる。例えば、Ｚ１およびＺ２がハロゲン原子またはパーフルオロアルカンスルホニルオキシ基で、Ｙ１がニトロ基の場合、例えば、下記反応式のように化合物（Ｍ４）を、例えば、Ｏｒｇａｉｃ  Ｌｅｔｔｅｒｓ，２０１１，１３，ｐ．２３３８〜２３４１に記載の方法を参考にしてニトロ化することによって合成できる。
【０１０６】
【化３３】
2014209535.tif 000034
【０１０７】
Ｚ１およびＺ２がハロゲン原子、またはパーフルオロアルカンスルホニルオキシ基で、Ｙがシアノ基の場合、下記の化合物（Ｍ５）を還元（例えば、Ｐｏｌｙｍｅｒ，２００６，４７，ｐ．４２６１〜４２６８に記載の方法参照）、ハロゲン化（例えば、Ｔｈｅ  Ｊｏｒｎａｌ  ｏｆ  Ｏｒｇａｎｉｃ  Ｃｈｅｍｉｓｔｒｙ，１９６８，３３，ｐ．１６３６〜１６３８に記載の方法参照）、あるいはヒドロキシル化（例えば、Ｊｏｕｒｎａｌ  ｏｆ  Ｍｅｄｉｃｉｎａｌ  Ｃｈｅｍｉｓｔｒｙ，１９８７，３０，ｐ．９０６−９１１に記載の方法参照）、続くパーフルオロアルカンスルホニルオキシ化（例えば、Ｔｅｔｒａｈｅｄｒｏｎ，２０１２，６８，ｐ．６３０５−６３１３に記載の方法参照）して、得られる化合物（Ｍ２）を経由して合成することが好ましい。化合物（Ｍ２）を金属触媒存在下、シアノ化（例えば、Ｓｙｎｔｈｅｔｉｃ  Ｃｏｍｍｕｎｉｃａｔｉｏｎｓ，１９９４，２４，ｐ．８８７〜８９０に記載の方法参照）することにより、Ｙ１＝シアノ基、Ｚ１およびＺ２がハロゲン原子、またはパーフルオロアルカンオキシ基の化合物（Ｍ１）を合成することができる。
【０１０８】
【化３４】
2014209535.tif 000035
【０１０９】
式（Ｍ５）、（Ｍ６）、（Ｍ２）中、Ｚ３、Ｚ４，Ｚ５はそれぞれ独立にハロゲン原子、パーフルオロアルカンスルホニルオキシ基を示す。ただし、Ｚ３およびＺ４が、いずれもフッ素原子の場合、Ｚ５は塩素原子、臭素原子、ヨウ素原子、パーフルオロアルカンスルホニルオキシ基であり、Ｚ３およびＺ４が、いずれも塩素原子、またはパーフルオロアルカンスルホニルオキシ基場合、Ｚ５は臭素原子、ヨウ素原子であり、Ｚ３およびＺ４が、いずれも、臭素原子場合、Ｚ５はヨウ素原子である。
また、式（Ｍ１）で表される化合物のうちＹ１がシアノ基でＺ１およびＺ２がハロゲン原子の場合、式（Ｍ２’）を経由して合成することも好ましい。式（Ｍ２’）の合成法は特に限定されず、例えばＪｏｕｒｎａｌ  ｏｆ  ｔｈｅ  Ａｍｅｒｉｃａｎ  Ｃｈｅｍｉｃａｌ  Ｓｏｃｉｅｔｙ，２０１２，１３４，ｐ．１４９３２−１４９４４に記載の方法を参照にして合成することができる。式（Ｍ２’）を芳香族求核置換反応によりシアノ化（例えば、Ｊｏｕｒｎａｌ  ｏｆ  Ｍｅｄｉｃｉｎａｌ  Ｃｈｅｍｉｓｔｒｙ，２００７，５０，ｐ．５６６−５８４に記載の方法参照）することによって（Ｍ１）を合成することができる。
【０１１０】
【化３５】
2014209535.tif 000036
【０１１１】
式（Ｍ２’）中、Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基、またはヘテロアリール基を表す。Ｒ２およびＲ３は、各々独立に、アルキル基、アルケニル基、アルキニル基、アリール基またはヘテロアリール基を表す。Ｒ２とＲ３は互いに結合して環を形成してもよい。Ｚ６、Ｚ７およびＺ８は、各々独立にハロゲン原子を表す。ただし、Ｚ８がフッ素原子の場合、Ｚ６、Ｚ７は塩素原子、臭素原子、ヨウ素原子であり、Ｚ８が塩素原子の場合、Ｚ６、Ｚ７は、臭素原子、ヨウ素原子であり、Ｚ８が臭素原子の場合、Ｚ６、Ｚ７は、ヨウ素原子である。
Ｚ８は、フッ素原子、塩素原子が好ましく、フッ素原子がより好ましい。
Ｚ６、Ｚ７は臭素原子、ヨウ素原子が好ましい。
【０１１２】
Ｚ１およびＺ２がトリアルキルスズ基または−Ｂ（ＯＲα）２の場合、上述の化合物（Ｍ１）のＺ１およびＺ２のハロゲン原子、あるいはパーフルオロアルカンスルホニルオキシ基を公知の方法に従って、トリアルキルスズ基（例えば、Ｊｏｕｒｎａｌ  ｏｆ  ｔｈe  Ａｍｅｒｉｃａｎ  Ｃｈｅｍｉｃａｌ  Ｓｏｃｉｅｔｙ，１９９０，１１２，ｐ．８
０２４〜８０３４を参照）、または−Ｂ（ＯＲα）２（例えば、Ｏｒｇａｎｉｃ  Ｌｅｔｔｅｒｓ，２０１２，１４，ｐ．６００〜６０３を参照）に変換することにより合成することができる。
【０１１３】
本発明の第二の化合物は、下記式（Ｍ２）で表される化合物である。
本発明の第二の化合物は、本発明の式（Ｍ１）で表される化合物の合成原料として有用であり、好ましい。
【０１１４】
【化３６】
2014209535.tif 000037
【０１１５】
式（Ｍ２）中、Ｘは、硫黄原子、酸素原子、セレン原子、テルル原子、−Ｎ（Ｒ１）−または−Ｃ（Ｒ２）（Ｒ３）−を表す。ここで、Ｒ１は水素原子、アルキル基、アルケニル基、アルキニル基、アリール基、またはヘテロアリール基を表す。Ｒ２およびＲ３は各々独立に、アルキル基、アルケニル基、アルキニル基、アリール基またはヘテロアリール基を表す。Ｒ２とＲ３は互いに結合して環を形成してもよい。Ｚ３、Ｚ４およびＺ５は各々独立にハロゲン原子またはパーフルオロアルカンスルホニルオキシ基を示す。ただし、Ｚ３およびＺ４がいずれもフッ素原子である場合、Ｚ５は塩素原子、臭素原子、ヨウ素原子またはパーフルオロアルカンスルホニルオキシ基であり、Ｚ３およびＺ４がいずれも塩素原子、またはパーフルオロアルカンスルホニルオキシ基である場合、Ｚ５は臭素原子またはヨウ素原子であり、Ｚ３およびＺ４がいずれも臭素原子である場合、Ｚ５はヨウ素原子である。
【０１１６】
式（Ｍ２）中、Ｘ、Ｒ１、Ｒ２、Ｒ３は、前記式（Ｉ）で表される化合物のＸ、Ｒ１、Ｒ２、Ｒ３と同義であり、好ましい範囲も同様である。
【０１１７】
Ｚ３およびＺ４は、フッ素原子、塩素原子、パーフルオロアルカンスルホニルオキシ基、臭素原子が好ましく、塩素原子、パーフルオロアルカンスルホニルオキシ基、臭素原子がより好ましく、臭素原子が特に好ましい。
【０１１８】
Ｚ３およびＺ４がいずれもフッ素原子の場合、Ｚ５は塩素原子、臭素原子、ヨウ素原子、パーフルオロアルカンスルホニルオキシ基であり、Ｚ３およびＺ４がいずれも塩素原子、またはパーフルオロアルカンスルホニルオキシ基の場合、Ｚ５は臭素原子、ヨウ素原子であり、Ｚ３およびＺ４がいずれも臭素原子の場合、Ｚ５はヨウ素原子であるが、Ｚ５は、臭素原子、ヨウ素原子であることが好ましく、ヨウ素原子であることがより好ましい。
【０１１９】
以下に化合物（Ｍ２）の具体例を示すが、これによって本発明が限定されるものではない。ここで、具体例中のＭｅはメチル、Ｅｔはエチルを示す。
【０１２０】
【化３７】
2014209535.tif 000038
【０１２１】
【化３８】
2014209535.tif 000039
【０１２２】
＜＜本発明の組成物＞＞
本発明の組成物は、少なくとも前記式（Ｉ）で表される化合物と有機溶媒を含む。
本発明の組成物は、どのような用途、目的で使用されるものでも構わないが、有機半導体用組成物として用いるのが好ましい。
組成物に含有する有機溶媒は特に限定されないが、テトラヒドロフラン、１，４−ジオキサン、シクロペンチルメチルエーテルなどのエーテル系溶媒、ベンゼン、トルエン、エチルベンゼン、キシレン、メシチレン、アニソール、チオアニソール、ピリジン、ピコリン、ルチジンなどの芳香族溶媒、クロロホルム、ジクロロメタン、１，２−ジクロロエタン、１，１，２，２−テトラクロロエタンなどのハロゲン溶媒、クロロベンゼン、ｏ−ジクロロベンゼン、１，３，５−トリクロロベンゼン、ブロモベンゼン、ヨードベンゼン、トリフルオロメチルベンゼン、フルオロベンゼン、ジフルオロベンゼンなどの芳香族ハロゲン溶媒などが挙げられ、テトラヒドロフラン、トルエン、クロロホルム、ジクロロメタン、クロロベンゼン、ｏ−ジクロロベンゼン、１，３，５−トリクロロベンゼンなどが好ましい。これらの溶媒は単独で用いても、２種以上の混合溶媒として用いてもよい。
また、後述のｐ型半導体相とｎ型半導体相の相分離構造制御のために、上記溶媒に０質量％〜１０質量％の添加剤を加えてもよい。添加剤としては、ジヨードアルカン（例えば、１，８−ジヨードオクタン、１，６−ジヨードヘキサン、１，１０−ジヨードデカンなどが挙げられる）、アルカンジチオール（例えば、１，８−オクタンジチオール、１，６−ヘキサンジチオール、１，１０−デカンジチオールなどが挙げられる）、１−クロロナフタレンなどが挙げられる。
【０１２３】
本発明の組成物は、上記有機溶媒に本発明の式（Ｉ）で表される化合物が溶解もしくは分散されてなり、特に、有機半導体ポリマーのなかでもｐ型有機半導体ポリマーとして有用である。
本発明の組成物は、前記式（Ｉ）で表される化合物を単独で含有してもよいが、前記式（Ｉ）で表される化合物以外のｐ型有機半導体化合物、例えば、ポリ−３−ヘキシルチオフェン（Ｐ３ＨＴ）や、ポリ［２−メトキシ−５−（２−エチルヘキシロキシ）−１，４−フェニレンビニレン（ＭＥＨ−ＰＰＶ）、ポリ［２−メトキシ−５−（３’，７’−ジメチルオクチルオキシ）−１，４−フェニレンビニレン］（ＭＤＭＯ−ＰＰＶ）、ポリ［（９，９−ジ−ｎ−オクチルフルオレニル−２，７−ジイル）−ａｌｔ−（ベンゾ［２，１，３］チアジアゾール−４，８−ジイル）］（Ｆ８ＢＴ）等と併用してもよく、また、半導体以外の化合物を併用しても構わない。半導体以外の化合物としては、ポリエステル系樹脂やメタクリル樹脂等の他のポリマーが挙げられる。
【０１２４】
併用する化合物もしくはポリマーとして特に好ましいのは、ｎ型半導体（ｎ型半導体化合物）である。ｎ型半導体（ｎ型半導体化合物）は後述するものが好ましい。
ｎ型半導体（ｎ型半導体化合物）を併用することで、有機光電変換素子の光電変換層を形成するのに好ましい。
【０１２５】
本発明の式（Ｉ）で表される化合物の含有量は特に限定されないが、組成物全量の質量を１００としたとき、０．０１〜９０質量％含有させることが好ましく、０．１〜７０質量％含有させることがより好ましい。
【０１２６】
ｎ型有機半導体（ｎ型有機半導体化合物）を併用する場合、ｎ型有機半導体（ｎ型有機半導体化合物）は、組成物全量の質量を１００としたとき、０．０１〜９０質量％含有させることが好ましく、０．１〜７０質量％含有させることがより好ましい。本発明の式（Ｉ）で表される化合物以外の任意のｐ型有機半導体化合物については、０〜５０質量％含有させることが好ましく、０〜３０質量％含有させることがより好ましい。半導体以外の化合物については、その成分にもよるが、０〜５０質量％程度含有させてもよい。
ここで、組成物中に含有する含有量は、各成分は上記の範囲ではあるが、当然合計して１００質量％となるものである。
【０１２７】
なお、本発明の組成物の形態は特に限定されるものでなく、流動性の液体やペースト状であっても構わない。
【０１２８】
＜＜塗布膜＞＞  本発明の上記組成物は、塗布膜を形成するのに好ましく使用され、中でも有機半導体材料、特に有機光電変換素子の光電変換層の塗布膜として使用される。
塗布膜を形成するために、本発明の組成物を使用して、スピンコート法、キャスト法、スプレー法、バーコート法、インクジェット法などにて塗布することが好ましい。
また、塗布膜の厚みは、０．０１〜１μｍが好ましく、０．０５〜０．３μｍがより好ましい。
【０１２９】
＜＜有機光電変換素子および有機薄膜太陽電池＞＞
図１は、本発明の有機光電変換素子、これを用いた有機薄膜太陽電池（以下、代表して有機薄膜太陽電池もしくは太陽電池と称す）としての一例を模式的に示した側面図である。本実施形態の太陽電池１０は、前記式（Ｉ）で表される化合物を含む光電変換層（バルクへテロ結合層）３を具備する。有機薄膜太陽電池は、一般に、ｐ−ｎ二層接合あるいはｐ−ｉ−ｎ三層接合型有機薄膜太陽電池とバルクへテロ接合型有機薄膜太陽電池に分類され、本発明においてはそのいずれでも構わない。高い発電効率が容易に得られることから、図１に示したようなバルクへテロ接合型有機薄膜太陽電池に特に好ましく適用される。
【０１３０】
本実施形態の有機薄膜太陽電池においては、光電変換層３を前記式（Ｉ）で表される化合物からなり電子供与化合物であるｐ型半導体相と、電子受容化合物であるｎ型半導体相で構成している。この光電変換層３は、第一の電極１１と第二の電極１２の間に設けられる。
本発明においては、第一の電極と光電変換層の間にホール輸送層２１を設けるのが好ましく、また第二の電極と光電変換層の間に電子輸送層２２を設けることが好ましい。これらのホール輸送層や電子輸送層を設けることにより、光電変換層で発生した電荷をより効率的に取り出すことが可能となる。なお、本実施形態の太陽電池においてその上下の区別は特に重要ではないが、便宜的に必要により、第１電極１１側を「上」もしくは「天」側と位置づけ、第２電極１２側を「下」もしくは「底」側と位置づける。
【０１３１】
ここで、上層から順に、基板、正極、ホール輸送層、光電変換層、電子輸送層、負極の構成を順構成と称し、上層から順に、基板、負極、電子輸送層、光電変換層、ホール輸送層、正極の構成を逆構成と称し、本発明では、順構成、逆構成ともに好ましく適用される。
【０１３２】
光電変換層においては前記のようにｐ型半導体相とｎ型半導体相とが特有の形態で混在し、その界面で光電変換（電荷分離）が行われる。その形態は特に限定されないが、理想的な例として挙げると、図示したもののように櫛歯状に互いの相がナノメートルオーダーで入り込んだ状態が好ましい。このような形態を効果的に作出できるよう、ｐ型半導体ポリマーにはｎ型半導体ポリマーとの特有の相溶性あるいは非相溶があることが好ましい。またｐ型半導体となる材料は固有の物性のみで定まるものではなく、ｎ型半導体となる材料との相対的な関係で特定されるものである。例えば、ｎ型半導体材料として代表的なフラーレンを例にとれば、これよりも電子供与性が高いものがｐ型半導体材料となりうる。
【０１３３】
＜有機薄膜太陽電池の部材＞
（ｎ型有機半導体）
ｎ型有機半導体（ｎ型有機半導体化合物）としては、特に限定されないが、一般的に、その最低空軌道（ＬＵＭＯ）準位が−３．５〜−４．５ｅＶであるようなπ電子共役系化合物であり、例えば、フラーレンもしくはその誘導体、オクタアザポルフィリン等、ｐ型有機半導体化合物の水素原子をフッ素原子に置換したパーフルオロ体（例えば、パーフルオロペンタセンやパーフルオロフタロシアニン）、ナフタレンテトラカルボン酸無水物、ナフタレンテトラカルボン酸ジイミド、ペリレンテトラカルボン酸無水物、ペリレンテトラカルボン酸ジイミド等の芳香族カルボン酸無水物やそのイミド化物を骨格として含む高分子化合物等を挙げることができる。
【０１３４】
これらのｎ型有機半導体化合物のうち、本発明の式（Ｉ）で表される化合物、特にポリマーである有機半導体（ｐ型有機半導体化合物）と高速かつ効率的に電荷分離ができるためフラーレンもしくはその誘導体が好ましい。
フラーレンやその誘導体としては、Ｃ６０フラーレン、Ｃ７０フラーレン、Ｃ７６フラーレン、Ｃ７８フラーレン、Ｃ８４フラーレン、Ｃ２４０フラーレン、Ｃ５４０フラーレン、ミックスドフラーレン、フラーレンナノチューブ、およびこれらの一部が水素原子、ハロゲン原子、置換または無置換のアルキル基、アルケニル基、アルキニル基、アリール基、ヘテロアリール基、シクロアルキル基、シリル基、エーテル基、チオエーテル基、アミノ基、シリル基等によって置換されたフラーレン誘導体を挙げることができる。
【０１３５】
フラーレン誘導体としては、フェニル−Ｃ６１−酪酸エステル、ジフェニル−Ｃ６２−ビス（酪酸エステル）、フェニル−Ｃ７１−酪酸エステル、フェニル−Ｃ８５−酪酸エステルまたはチエニル−Ｃ６１−酪酸エステルが好ましく、上記の酪酸エステルのアルコール部分の好ましい炭素数は１〜３０、より好ましくは１〜８、さらに好ましくは１〜４、最も好ましくは１である。
【０１３６】
好ましいフラーレン誘導体を例示すると、フェニル−Ｃ６１−酪酸メチルエステル（［６０］ＰＣＢＭ）、フェニル−Ｃ６１−酪酸ｎ−ブチルエステル（［６０］ＰＣＢｎＢ）、フェニル−Ｃ６１−酪酸イソブチルエステル（［６０］ＰＣＢｉＢ）、フェニル−Ｃ６１−酪酸ｎ−ヘキシルエステル（［６０］ＰＣＢＨ）、フェニル−Ｃ６１−酪酸ｎ−オクチルエステル（［６０］ＰＣＢＯ）、ジフェニル−Ｃ６２−ビス（酪酸メチルエステル）（ビス［６０］ＰＣＢＭ）、フェニル−Ｃ７１−酪酸メチルエステル（［７０］ＰＣＢＭ）、フェニル−Ｃ８５−酪酸メチルエステル（［８４］ＰＣＢＭ）、チエニル−Ｃ６１−酪酸メチルエステル（［６０］ＴｈＣＢＭ）、Ｃ６０ピロリジントリス酸、Ｃ６０ピロリジントリス酸エチルエステル、Ｎ−メチルフラロピロリジン（ＭＰ−Ｃ６０）、（１，２−メタノフラーレンＣ６０）−６１−カルボン酸、（１，２−メタノフラーレンＣ６０）−６１−カルボン酸ｔ−ブチルエステル、特開２００８−１３０８８９号公報等のメタロセン化フラーレン、米国特許第７，３２９，７０９号明細書等の環状エーテル基を有するフラーレンが挙げられる。
【０１３７】
（ｐ型有機半導体化合物）
本発明では、前記式（Ｉ）で表される化合物を使用するが、他のｐ型半導体化合物（例えば、縮合多環芳香族低分子化合物、オリゴマーまたはポリマー）を含有してもよい。
【０１３８】
ｐ型半導体化合物である縮合多環芳香族低分子化合物としては、例えば、アントラセン、テトラセン、ペンタセン、ヘキサセン、ヘプタセン、クリセン、ピセン、フルミネン、ピレン、ペロピレン、ペリレン、テリレン、クオテリレン、コロネン、オバレン、サーカムアントラセン、ビスアンテン、ゼスレン、ヘプタゼスレン、ピランスレン、ビオランテン、イソビオランテン、サーコビフェニル、アントラジチオフェン等の化合物、ポルフィリンや銅フタロシアニン、テトラチアフルバレン（ＴＴＦ）−テトラシアノキノジメタン（ＴＣＮＱ）錯体、ビスエチレンテトラチアフルバレン（ＢＥＤＴＴＴＦ）−過塩素酸錯体、及びこれらの誘導体や前駆体が挙げられる。
【０１３９】
（光電変換層）
本発明において有機半導体材料用組成物は、光電変換層（特にバルクへテロ層）の塗工用組成物として好ましく使用される。電子供与材料であるｐ型有機半導体化合物と電子受容材料であるｎ型半導体化合物の混合比は光電変換効率が高くなるように調整されることが好ましいが、通常は、質量比で、１０：９０〜９０：１０、好ましくは２０：８０〜８０：２０の範囲から選ばれる。このような混合層の形成方法は、例えば、共蒸着法が用いられる。あるいは、両方の有機材料に共通する溶媒を用いて溶剤塗布することによって作製することも可能である。正孔と電子が電荷分離する界面の面積を増大させ、高い光電変換効率を有するためには、塗布法が好ましい。
【０１４０】
ここで、光電変換層における電子供与領域（ドナー）と電子受容領域（アクセプター）の相分離促進、光電変換層に含まれる有機材料の結晶化、電子輸送層の透明化などを目的として、種々の方法で加熱処理（アニール）してもよい。蒸着等の乾式製膜法の場合は、例えば、製膜中の基板温度を３０℃〜１５０℃に加熱する方法がある。印刷や塗布等の湿式製膜法の場合は、塗布後の乾燥温度を３０℃〜２５０℃とする方法などがある。また、後の工程、例えば、金属負極の形成が終了した後に３０℃〜２５０℃に加熱してもよい。相分離が促進されることで電荷輸送パスが形成され、光電変換効率が向上することがある。
なお、本発明においては、複数の光電変換層を有しても構わないが、光電変換層は１層が好ましい。
【０１４１】
（電極）
本発明に関わる光電変換素子においては、少なくとも第一の電極と第二の電極を有する。第一の電極と第二の電極は、いずれか一方が正極で、残りが負極となる。また、タンデム構成をとる場合には中間電極を用いることでタンデム構成を達成することができる。なお、本発明においては主に正孔（ホール）が流れる電極を正極と称し、主に電子が流れる電極を負極と称す。また透光性があるかどうかといった機能面から、透光性のある電極を透明電極と称し、透光性のない電極を対電極または金属電極と称す。本発明の順構成においては、正極が透光性のある透明電極であり、負極は透光性のない対電極または金属電極である。逆構成では、負極が透光性のある透明電極であり、正極が透光性のない対電極または金属電極である。第一の電極と第二の電極の両方を透明電極とすることもできる。
【０１４２】
（第一の電極）
第一の電極は、正極である。順構成の太陽電池の場合、好ましくは可視光から近赤外光（３８０〜８００ｎｍ）の光を透過する透明電極である。材料としては、例えば、酸化インジウム錫（ＩＴＯ）、酸化インジウム亜鉛（ＩＺＯ）、酸化インジウムタングステン（ＩＷＯ）、酸化錫、酸化亜鉛、酸化インジウム等の透明導電性金属酸化物、マグネシウム、アルミニウム、カルシウム、チタン、クロム、マンガン、鉄、銅、亜鉛、ストロンチウム、銀、インジウム、錫、バリウム、ビスマス等の金属および金属合金の超薄膜、金属ナノワイヤー、カーボンナノチューブ等を用いることができる。銀等の金属をメッシュ状にして、光の透過性を確保したメッシュ電極を用いることもできる。またポリピロール、ポリアニリン、ポリチオフェン、ポリチエニレンビニレン、ポリアズレン、ポリイソチアナフテン、ポリカルバゾール、ポリアセチレン、ポリフェニレン、ポリフェニレンビニレン、ポリアセン、ポリフェニルアセチレン、ポリジアセチレン及びポリナフタレンの各誘導体からなる群より選ばれる導電性ポリマー等も用いることができる。また、これらの導電性化合物を複数組み合わせて正極とすることもできる。順構成で透明電極とする場合は、正極の透過率は、太陽電池に使用する厚さ（例えば、０．２μｍの厚さ）で、波長３８０ｎｍ〜８００ｎｍ領域における平均光透過率が７５％以上であることが好ましく８５％以上であることがより好ましい。なお、逆構成で光透過性が要求されない場合は、クロム、コバルト、ニッケル、銅、モリブデン、パラジウム、銀、タンタル、タングステン、白金、金などの金属やこれらの合金、透明導電性酸化物、ポリアニリン、ポリチオフェン、ポリピロール等の導電性ポリマーなどによって正極を形成することができる。好適な導電性ポリマー層は、特開２０１２−４３８３５号公報に詳細が開示されており、ポリチオフェン誘導体が好ましく、ポリエチレンジオキシチオフェン−ポリスチレンスルホン酸（ＰＥＤＯＴ−ＰＳＳ）がより好ましい。これらの金属、透明導電性酸化物、導電性ポリマーは、１種のみで使用しても、２種以上を混合または積層してもよい。
【０１４３】
（第二の電極）
本発明において第二の電極は負極である。負極は導電材単独層であってもよいが、導電性を有する材料に加えて、これらを保持する樹脂を併用してもよい。負極の導電材としては、仕事関数の小さい（４ｅＶ以下）金属、合金、電気伝導性化合物及びこれらの混合物を電極物質とするものが用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。これらの中で、電子の取り出し性能及び酸化等に対する耐久性の点から、これら金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物、アルミニウム等が好適である。負極はこれらの電極物質を蒸着やスパッタリング等の方法により薄膜を形成させることにより、作製することができる。また、膜厚は通常１０ｎｍ〜５μｍ、好ましくは５０〜２００ｎｍの範囲で選ばれる。
【０１４４】
逆構成の場合、第二の電極は透明電極である。好ましくは可視光から近赤外光（３８０〜８００ｎｍ）の光を透過する透明電極であり、例えば、金属、金属酸化物、導電性ポリマー、これらの混合物や積層構造などが挙げられる。具体例としては、酸化錫、酸化亜鉛、酸化インジウム、酸化インジウム錫（ＩＴＯ）、酸化インジウム亜鉛（ＩＺＯ）、酸化インジウムタングステン（ＩＷＯ）等の透明導電性酸化物、マグネシウム、アルミニウム、カルシウム、チタン、クロム、マンガン、鉄、銅、亜鉛、ストロンチウム、銀、インジウム、錫、バリウム、ビスマス等の金属および金属合金の超薄膜、ポリアニリン、ポリチオフェン、ポリピロール等の導電性ポリマー等が挙げられる。透明導電性酸化物の材料として特に好ましいのは、ＩＴＯ、ＩＺＯ、酸化錫、アンチモンドープ酸化錫（ＡＴＯ）、弗素ドープ酸化錫（ＦＴＯ）、酸化亜鉛、アンチモンドープ酸化亜鉛（ＡＺＯ）、ガリウムドープ酸化亜鉛（ＧＺＯ）を用いることができる。逆構成で透明電極とする場合は、負極の透過率は、太陽電池に使用する厚さ（例えば、０．２μｍの厚さ）で、波長３８０ｎｍ〜８００ｎｍ領域における平均光透過率が７５％以上であることが好ましく８５％以上であることがより好ましい。
【０１４５】
順構成の負極導電材および逆構成の正極導電材として金属材料を用いれば金属電極に到達した光は反射されて光電変換層側に反射され、反射光が再度吸収されるため、より光電変換効率が向上し好ましい。また、金属電極は、金属（例えば金、銀、銅、白金、ロジウム、ルテニウム、アルミニウム、マグネシウム、インジウム等）、炭素からなるナノ粒子、ナノワイヤー、ナノ構造体であってもよく、ナノワイヤーの分散物であれば、透明で導電性の高い負極を塗布法により形成でき好ましい。
また、金属電極側を光透過性とする場合は、例えば、アルミニウム及びアルミニウム合金、銀及び銀化合物等の負極に適した導電性材料を薄く１〜２０ｎｍ程度の膜厚で作製した後、上記正極の説明で挙げた導電性光透過性材料の膜を設けることで、光透過性負極とすることができる。
【０１４６】
（ホール輸送層）
本発明においては、第一の電極と光電変換層の間にホール輸送層を設けるのが好ましい。ホール輸送層を形成する導電性ポリマーとしては、例えば、ポリチオフェン、ポリピロール、ポリアニリン、ポリフェニレンビニレン、ポリフェニレン、ポリアセチレン、ポリキノキサリン、ポリオキサジアゾール、ポリベンゾチアジアゾール等や、これら導電骨格を複数有するポリマー等が挙げられる。
これらのなかではポリチオフェンおよびその誘導体が好ましく、ポリエチレンジオキシチオフェン、ポリチエノチオフェンが特に好ましい。これらのポリチオフェンは導電性を得るために、通常、部分酸化されている。導電性ポリマーの電気伝導率は部分酸化の程度（ドープ量）で調節することができ、ドープ量が多いほど電気伝導率が高くなる。部分酸化によりポリチオフェンはカチオン性となるので、電荷を中和するための対アニオンを要する。そのようなポリチオフェンの例としては、ポリスチレンスルホン酸を対イオンとするポリエチレンジオキシチオフェン（ＰＥＤＯＴ−ＰＳＳ）やｐ−トルエンスルホン酸を対アニオンとするポリエチレンジオキシチオフェン（ＰＥＤＯＴ−ＴｓＯ）が挙げられる。
【０１４７】
（電子輸送層）
本発明においては、第二の電極と光電変換層の間に電子輸送層を設けることが好ましく、第一の電極と光電変換層の間にホール輸送層を設け、かつ光電変換層と第二の電極の間に電子輸送層を設けるのが特に好ましい。
電子輸送層に用いることのできる電子輸送材料としては、前記の光電変換層で挙げた電子受容材料であるｎ型半導体化合物および、ケミカルレビュー，第１０７巻，９５３〜１０１０頁（２００７年）にＥｌｅｃｔｒｏｎ−Ｔｒａｎｓｐｏｒｔｉｎｇ  ａｎｄ  Ｈｏｌｅ−Ｂｌｏｃｋｉｎｇ  Ｍａｔｅｒｉａｌｓとして記載されているものが挙げられる。本発明においては、無機塩や無機酸化物を使用することが好ましい。無機塩としては、フッ化リチウム、フッ化ナトリウム、フッ化セシウム等のアルカリ金属化合物等が好ましい。各種金属酸化物は安定性が高い電子輸送層の材料として好ましく利用され、例えば、酸化リチウム、酸化マグネシウム、酸化アルミニウム、酸化カルシウム、酸化チタン、酸化亜鉛、酸化ストロンチウム、酸化ニオブ、酸化ルテニウム、酸化インジウム、酸化亜鉛、酸化バリウムが挙げられる。これらのうち比較的に安定な酸化アルミニウム、酸化チタン、酸化亜鉛がより好ましい。電子輸送層の膜厚は０．１〜５００ｎｍであり、好ましくは０．５〜３００ｎｍである。電子輸送層は、塗布などによる湿式製膜法、蒸着やスパッタ等のＰＶＤ法による乾式製膜法、転写法、印刷法など、いずれによっても好適に形成することができる。
【０１４８】
なお、光電変換層に用いられるｐ型半導体化合物のＨＯＭＯ準位よりも深いＨＯＭＯ準位を有する電子輸送層には、光電変換層で生成した正孔（ホール）を負極側には流さないような整流効果を有する、正孔（ホール）ブロック機能が付与される。より好ましくは、ｎ型半導体化合物のＨＯＭＯ準位よりも深い材料を電子輸送層として用いることである。また、電子を輸送する特性から、電子移動度の高い化合物を用いることが好ましい。このような電子輸送層は、正孔（ホール）ブロック層とも称し、このような機能を有する電子輸送層を使用するほうが好ましい。このような材料としては、バソキュプロイン等のフェナントレン系化合物、ナフタレンテトラカルボン酸無水物、ナフタレンテトラカルボン酸ジイミド、ペリレンテトラカルボン酸無水物、ペリレンテトラカルボン酸ジイミド等のｎ型半導体化合物、及び酸化チタン、酸化亜鉛、酸化ガリウム等のｎ型無機酸化物及びフッ化リチウム、フッ化ナトリウム、フッ化セシウム等のアルカリ金属化合物等を用いることができる。また、光電変換層に用いたｎ型半導体化合物単体からなる層を用いることもできる。
【０１４９】
（支持体）
本発明において光電池を構成する支持体は、その上に少なくとも第一の電極（正極）、光電変換層、第二の電極（金属負極）、より好ましい態様では、第一の電極（正極）、ホール輸送層、光電変換層、電子輸送層、第二の電極（金属負極）を形成して保持することができるものであれば特に限定されず、例えば、ガラス、プラスチックフィルムなど、目的に応じて適宜選択しうる。
【０１５０】
その他、常用のものを適用して、易接着層／下塗り層、機能性層、再結合層、その他の半導体層、保護層、ガスバリア層、ＵＶ吸収層、反射防止層などを配設してもよい。
【０１５１】
本発明の式（Ｉ）で表される化合物に対し、有機薄膜太陽電池について説明してきたが、いくつかの実施形態では、前記式（Ｉ）で表される化合物を、その他の素子およびシステムに使用することができる。例えば、電界効果トランジスタ、光検出器（例えば、赤外光検出器）、光起電力検出器、撮像素子（例えば、カメラまたは医用画像撮影システムのＲＧＢ撮像素子）、発光ダイオード（ＬＥＤ）（例えば、有機ＬＥＤ、または赤外もしくは近赤外ＬＥＤ）、レーザー素子、変換層（例えば、可視発光を赤外発光に変換する層）、電気通信用の増幅器兼放射器（例えば、ファイバ用ドープ剤）、記憶素子（例えば、ホログラフィック記憶素子）、並びにエレクトロクロミック素子（例えば、エレクトロクロミックディスプレイ）のような好適な有機半導体素子に、これらの化合物もしくはポリマーを使用することができる。
【実施例】
【０１５２】
以下に実施例に基づき、本発明について更に詳細に説明するが、本発明はこれらに限定して解釈されるものではない。
【０１５３】
実施例１
〔ポリマーＰ１を用いた有機光電変換素子の作成〕
（１）ポリマーＰ１の合成
以下のようにして、ポリマーＰ１を合成した。
・化合物（１−２）の合成
【０１５４】
【化３９】
2014209535.tif 000040
【０１５５】
化合物（１−１）５．００ｇ（１７．０ｍｍｏｌ）をガラス製反応容器により、濃硫酸４０ｍＬを加えて溶解させた。硝酸ナトリウム２．１７ｇ（２５．５ｍｍｏｌ）を加え、室温で１時間攪拌した。反応溶液を氷水２００ｍＬに加え、析出した固体を濾取した。得られた固体を減圧乾燥することにより、化合物（１−２）を５．４６ｇ（１６．１ｍｍｏｌ、収率９４．７％）得た。
【０１５６】
化合物（１−２）のデータ
ＭＳ（ＥＩ）ｍ／ｚ  ３３６（Ｍ＋）、３３８（Ｍ＋＋２）、３４０（Ｍ＋＋４）
１Ｈ−ＮＭＲ（ＣＤＣｌ３）δ［ｐｐｍ］＝８．２８（１Ｈ，ｓ）
【０１５７】
・ポリマーＰ1の合成
【０１５８】
【化４０】
2014209535.tif 000041
【０１５９】
化合物（１−３）２１２ｍｇ（０．３１５ｍｍｏｌ）、化合物（１−２）１０２ｍｇ（０．３００ｍｍｏｌ）、トリス（ジベンジリデンアセトン）ジパラジウム（０）クロロホルムアダクト６．２ｍｇ（６．０μｍｏｌ）、ｏ−トリルホスフィン７．３ｍｇ（２４μｍｏｌ）をガラス製反応容器にとり、容器内をアルゴン置換した。トルエン６ｍＬ（脱水）を加え、アルゴン雰囲気下、１１０℃で１２時間反応させた。放冷後、反応溶液をメタノールにあけて晶析し、得られた固体を濾取後、減圧下乾燥した。固体をクロロホルムに溶解させ、セライト濾過し、溶媒を減圧下留去した。濃縮物をシリカゲルカラムクロマトグラフィーで精製後、濃縮した。この濃縮物をアセトンでソックスレー抽出して不純物を除去後、減圧下乾燥することにより、ポリマーＰ１を１３６ｍｇ（収率７９．２％）得た。
【０１６０】
ポリマーＰ１のデータ
ＧＰＣ（ｏ−ジクロロベンゼン）Ｍｗ＝３４×１０３、Ｍｎ＝１０×１０３
【０１６１】
（２）有機光電変換素子の作成
洗浄およびＵＶ−オゾン処理したガラス−ＩＴＯ基板上に、ホール輸送層として使用するＰＥＤＯＴ−ＰＳＳ（Ｈｅｒａｅｕｓ  Ｐｒｅｃｉｏｕｓ  Ｍａｔｅｒｉａｌ製ＣＬＥＶＩＯＳＰ  ＶＰ．ＡＩ４０８３）をスピンコート（３０００ｒｐｍ）し、１４０℃で３０分間加熱した。４ｍｇのポリマーＰ１と６ｍｇのＰＣ７１ＢＭ（［６，６］−フェニル−Ｃ７１−酪酸  メチルエステル）の混合物を、１．８−ジヨードオクタンを３質量％含有するクロロベンゼン１ｍＬに溶解させた。この溶液を、ＰＥＤＯＴ−ＰＳＳ層上にスピンコート（４００ｒｐｍ）で塗布して、乾燥させ光電変換層を作成した。光電変換層上にＬｉＦ（１ｎｍ）、アルミニウム（１００ｎｍ）を順次蒸着させて上部電極を形成させ、有機光電変換素子を得た。
【０１６２】
実施例２
〔ポリマーＰ２の合成〕
下記のようにして、ポリマーＰ２を合成した。
【０１６３】
【化４１】
2014209535.tif 000042
【０１６４】
前記化合物（１−３）を化合物（２−１）に変えたこと以外は実施例１のポリマーＰ１の合成と同様に行い、ポリマーＰ２を１５０ｍｇ（収率８６．２％）得た。
【０１６５】
ＧＰＣ（ｏ−ジクロロベンゼン）Ｍｗ＝４５×１０３、Ｍｎ＝１８×１０３
１Ｈ−ＮＭＲ（ＣＤＣｌ３）δ［ｐｐｍ］＝０．４０−１．２０（３０Ｈ）、１．８０−２．２０（４Ｈ）、７．３５−７．４２（１Ｈ）、７．９３−８．０６（１Ｈ）、８．０６−８．２１（１Ｈ）
【０１６６】
実施例３
〔ポリマーＰ３の合成〕
下記のようにして、ポリマーＰ３を合成した。
【０１６７】
【化４２】
2014209535.tif 000043
【０１６８】
前記化合物（１−３）を化合物（３−１）に変えたこと以外は実施例１のポリマーＰ１の合成と同様に行い、ポリマーＰ３を１４１ｍｇ（収率７８．８％）得た。
【０１６９】
ポリマーＰ３のデータ
ＧＰＣ（ｏ−ジクロロベンゼン）Ｍｗ＝２６×１０３、Ｍｎ＝９．１×１０３
１Ｈ−ＮＭＲ（ＣＤＣｌ３）δ［ｐｐｍ］＝０．４０−２．００（３４Ｈ）、７．３５−７．６０（１Ｈ）、７．９５−８．１８（１Ｈ）、８．１８−８．３１（１Ｈ）
【０１７０】
（２）有機光電変換素子の作成
洗浄およびＵＶ−オゾン処理したガラス−ＩＴＯ基板上に、ホール輸送層として使用するＰＥＤＯＴ−ＰＳＳ（ナガセケムテック社  ＰＴ−１００）をスピンコート（５０００ｒｐｍ）し、２００℃で１０分間加熱した。９．３５ｍｇのポリマーＰ４と１４．０ｍｇのＰＣ７１ＢＭ（［６，６］−フェニル−Ｃ７１−酪酸  メチルエステル）の混合物を、１．８−ジヨードオクタンを１質量％含有するクロロベンゼン１ｍＬに溶解させた。この溶液を、ＰＥＤＯＴ−ＰＳＳ層上にスピンコート（１０００ｒｐｍ）で塗布して、乾燥させ光電変換層を作成した。光電変換層上にチタン（ＩＶ）テトライソプロポキシドのエタノール溶液（濃度  ４．３ｍｇ／ｍＬ）を５０００ｒｐｍで塗布後、アルミニウム（１００ｎｍ）を蒸着させて上部電極を形成させ、有機光電変換素子を得た。
【０１７１】
実施例４
〔ポリマーＰ４の合成〕
下記のようにして、ポリマーＰ４を合成した。
・化合物（４−３）の合成
【０１７２】
【化４３】
2014209535.tif 000044
【０１７３】
化合物（４−１）の合成
化合物（１−２）３．００ｇ（８．８５ｍｍｏｌ）、酢酸１００ｍＬ、鉄粉５．９３ｇをガラス製反応容器にとり、アルゴン雰囲気下、８０℃で１時間反応させた。反応溶液を水３００ｍＬに加え、析出した固体を濾取した。固体を減圧乾燥後、アセトンに溶解させセライト濾過した。濾液を減圧下濃縮することにより、化合物（４−１）を２．５０ｇ（８．０９ｍｍｏｌ、収率９１．４％）得た。
【０１７４】
化合物（４−１）のデータ
ＭＳ（ＥＩ）ｍ／ｚ  ３０７（Ｍ＋）、３０９（Ｍ＋＋２）、３１１（Ｍ＋＋４）
１Ｈ−ＮＭＲ（ＣＤＣｌ３）δ［ｐｐｍ］＝４．６４（２Ｈ，ｓ）７．４６（１Ｈ，ｓ）
【０１７５】
化合物（４−２）の合成
化合物（４−１）４．２５ｇ（１３．８ｍｍｏｌ）、ベンゼン２７６ｍＬ、ヨウ素３５．０ｇ（１３８ｍｍｏｌ）、亜硝酸イソアミル４．８６ｇ（４１．３ｍｍｏｌ）をガラス製反応容器にとり、アルゴン雰囲気下８０℃で３時間反応させた。放冷後、１０質量％の亜硫酸ナトリウム水溶液に注ぎ、酢酸エチルで抽出した。有機層を無水硫酸ナトリウムで乾燥後、減圧下溶媒を濃縮した。濃縮物をシリカゲルカラムクロマトグラフィー（ヘキサン：トルエン＝３：１）で精製することにより、化合物（４−２）を２．２２ｇ（５．３０ｍｍｏｌ、収率３８．４％）得た。
【０１７６】
化合物（４−２）のデータ
ＭＳ（ＥＩ）ｍ／ｚ  ４１７（Ｍ＋）、４１９（Ｍ＋＋２）、４２１（Ｍ＋＋４）
１Ｈ−ＮＭＲ（ＣＤＣｌ３）δ［ｐｐｍ］＝８．２４（１Ｈ，ｓ）
【０１７７】
化合物（４−３）の合成
化合物（４−２）３．０３ｇ（７．２２ｍｍｏｌ）、トリス（ジベンジリデンアセトン）ジパラジウム（０）クロロホルムアダクト７４７ｍｇ（０．７２２ｍｍｏｌ）、トリフェニルホスフィン７５７ｍｇ（２．８９ｍｍｏｌ）、シアン化亜鉛２．５４ｇ（２１．７ｍｍｏｌ）をガラス製反応容器にとり、容器内をアルゴン置換した。Ｎ，Ｎ−ジメチルホルムアミド（脱水）３０を加え、アルゴン雰囲気下、１００℃で７時間反応させた。放冷後、飽和重曹水にあけ、クロロホルムで抽出した。有機層を飽和重曹水、飽和食塩水で洗浄後、無水硫酸ナトリウムで乾燥した。減圧下溶媒を濃縮し、濃縮物をシリカゲルカラムクロマトグラフィー（ヘキサン：トルエン＝２：１）で精製することにより、化合物（４−３）を１．１４ｇ（３．５８ｍｍｏｌ、収率４８．１％）得た。また、原料の化合物（４−２）を０．５８ｇ（１．３８ｍｍｏｌ）回収した。
【０１７８】
化合物（４−３）のデータ
ＭＳ（ＥＩ）ｍ／ｚ  ３１７（Ｍ＋）、３１９（Ｍ＋＋２）、３２１（Ｍ＋＋４）
１Ｈ−ＮＭＲ（ＣＤＣｌ３）δ［ｐｐｍ］＝７．９７（１Ｈ，ｓ）
【０１７９】
・ポリマーＰ４の合成
【０１８０】
【化４４】
2014209535.tif 000045
【０１８１】
前記化合物（１−３）を化合物（２−１）に変え、化合物（１−２）を化合物（４−３）に変えたこと以外は実施例１のポリマーＰ１の合成と同様に行い、ポリマーＰ４を９８ｍｇ（収率５８．３％）得た。
【０１８２】
ポリマーＰ４のデータ
ＧＰＣ（ｏ−ジクロロベンゼン）Ｍｗ＝４５×１０３、Ｍｎ＝１５×１０３
１Ｈ−ＮＭＲ（ＣＤＣｌ３）δ［ｐｐｍ］＝０．４０−２．４０（３４Ｈ）、７．０５−７．３３（１Ｈ）７．９８−８．４１（２Ｈ）
【０１８３】
実施例５
〔ポリマーＰ５の合成〕
（１）ポリマーＰ５の合成
下記のようにして、ポリマーＰ５を合成した。
【０１８４】
【化４５】
2014209535.tif 000046
【０１８５】
前記化合物（２−１）を化合物（５−１）に変えたこと以外は実施例４のポリマーＰ４の合成と同様に行い、ポリマーＰ５を得た。
【０１８６】
ポリマーＰ５のデータ
ＧＰＣ（ｏ−ジクロロベンゼン）Ｍｗ＝３０×１０３、Ｍｎ＝５．５×１０３
【０１８７】
実施例６
〔ポリマーＰ６の合成〕
下記のようにして、ポリマーＰ６を合成した。
【０１８８】
【化４６】
2014209535.tif 000047
【０１８９】
前記化合物（２−１）を化合物（６−１）に変えたこと以外は実施例４のポリマーＰ４の合成と同様に行い、ポリマーＰ６を得た。
【０１９０】
ポリマーＰ６のデータ
ＧＰＣ（ｏ−ジクロロベンゼン）Ｍｗ＝９１×１０３、Ｍｎ＝８．２×１０３
実施例７
〔ポリマーＰ７の合成〕
下記のようにして、ポリマーＰ７を合成した。
【０１９１】
【化４７】
2014209535.tif 000048
【０１９２】
前記化合物（２−１）を化合物（７−１）に変えたこと以外は実施例４のポリマーＰ４の合成と同様に行い、ポリマーＰ７を得た。
【０１９３】
ポリマーＰ７のデータ
ＧＰＣ（ｏ−ジクロロベンゼン）Ｍｗ＝３．４×１０３、Ｍｎ＝０．２８×１０３
【０１９４】
実施例８
〔ポリマーＰ８を用いた有機光電変換素子の作成〕
（１）ポリマーＰ８の合成
下記のようにして、モノマー８−３を合成した。
【０１９５】
【化４８】
2014209535.tif 000049
【０１９６】
化合物（８−２）の合成
化合物（４−３）４００ｍｇ（１．２５ｍｍｏｌ）、化合物（８−１） ８１２ｍｇ（２．７６ｍｍｏｌ）、トリス（ジベンジリデンアセトン）ジパラジウム（０）クロロホルムアダクト２５．９ｍｇ（２５μｍｏｌ）、トリフェニルホスフィン５２．５ｍｇ（０．２０ｍｍｏｌ）、トルエン１５ｍＬ、および２Ｍ炭酸カリウム水溶液５．５ｍＬをガラス製反応容器にとり、アルゴン雰囲気下１３５℃で反応させた。１０時間および２０時間後に化合物（８−１） ８１２ｍｇ（２．７６ｍｍｏｌ）、トリス（ジベンジリデンアセトン）ジパラジウム（０）クロロホルムアダクト２５．９ｍｇ（２５μｍｏｌ）、トリフェニルホスフィン５２．５ｍｇ（０．２０ｍｍｏｌ）を追添して、さらに１３５℃で６時間反応させた。放冷却後、水を加えトルエンで抽出した。有機層を水で二回洗浄後、減圧下溶媒を濃縮した。濃縮物をメタノール分散して濾取することにより、化合物（８−２）を５７２ｍｇ（１．１６ｍｍｏｌ、収率９２．８％）得た。
【０１９７】
化合物（８−２）のデータ
ＭＳ（ＥＩ）  ｍ／ｚ  ４９３（Ｍ＋）
１Ｈ ＮＭＲ（ＣＤＣｌ３）δ［ｐｐｍ］＝０．９０（６Ｈ，ｍ），１．３０−１．４７（１２Ｈ，ｍ），１．６５−１．７９（４Ｈ，ｍ），２．６７−２．７５ （４Ｈ，ｍ），７．１３（１Ｈ，ｓ），７．３０（１Ｈ，ｓ），７．９７（１Ｈ，ｓ），７．９８（１Ｈ，ｓ）， ７．９９（１Ｈ，ｓ）
【０１９８】
化合物（８−３）の合成
化合物（８−２）４７１ ｍｇ（０．９５４ｍｍｏｌ）、Ｎ−ブロモスクシンイミド３５７ｍｇ（２．００ｍｍｏｌ）、Ｎ，Ｎ−ジメチルホルムアミド２０ｍＬ、およびクロロホルム２０ｍＬをガラス製反応容器にとり、アルゴン雰囲気下３０℃で反応させた。３時間後、Ｎ−ブロモスクシンイミド３４ｍｇ（２．００ｍｍｏｌ）を追添し、３０℃で１時間反応させた。減圧下、クロロホルムを留去後、メタノール６０ｍＬにあけて晶析した。濾取後、シリカゲルカルムクロマトグラフィー（ヘキサン：ジクロロメタン=４：１→１：１）で精製することにより、化合物（８−３）を７１０ｍｇ（１．０９ｍｍｏｌ、収率９４．０％）得た。
【０１９９】
化合物（８−３）のデータ
ＭＳ（ＥＩ）ｍ／ｚ  ６４９（Ｍ＋），６５１（Ｍ＋＋２），６５３（Ｍ＋＋４）
１ＨＮＭＲ（ＣＤＣｌ３）δ［ｐｐｍ］＝０．９１（６Ｈ，ｍ），１．３０−１．４７（１２Ｈ， ｍ），１．６２−１．７１（４Ｈ，ｍ）， ２．６２−２．７０（４Ｈ，ｍ），７．７７（１Ｈ，ｓ），７．９２（１Ｈ，ｓ）， ７．９３（１Ｈ，ｓ）
【０２００】
ポリマーＰ８の合成
下記のようにして、ポリマーＰ８を合成した。
【０２０１】
【化４９】
2014209535.tif 000050
【０２０２】
ポリマーＰ８のデータ
ＧＰＣ（ｏ−ジクロロベンゼン）Ｍｗ＝３６×１０３、Ｍｎ＝１７×１０３
【０２０３】
（２）有機光電変換素子の作成
【０２０４】
（２）有機光電変換素子の作成
洗浄およびＵＶ−オゾン処理したガラス−ＩＴＯ基板上に、ホール輸送層として使用するＰＥＤＯＴ−ＰＳＳ（ナガセケムテック社  ＰＴ−１００）をスピンコート（５０００ｒｐｍ）し、２００℃で１０分間加熱した。１０．０ｍｇのポリマーＰ８と１０．０ｍｇのＰＣ７１ＢＭ（［６，６］−フェニル−Ｃ７１−酪酸  メチルエステル）の混合物を、クロロベンゼン１ｍＬに溶解させた。この溶液を、ＰＥＤＯＴ−ＰＳＳ層上にスピンコート（１０００ｒｐｍ）で塗布して、乾燥させ光電変換層を作成した。光電変換層上にチタン（ＩＶ）テトライソプロポキシドのエタノール溶液（濃度  ４．３ｍｇ／ｍＬ）を５０００ｒｐｍで塗布後、アルミニウム（１００ｎｍ）を蒸着させて上部電極を形成させ、有機光電変換素子を得た。
【０２０５】
実施例９
[ポリマーＰ９を用いた有機光電変換素子の作成〕
ポリマーＰ９の合成
下記のようにして、ポリマーＰ９を合成した。
【０２０６】
【化５０】
2014209535.tif 000051
【０２０７】
ポリマーＰ９のデータ
ＧＰＣ（ｏ−ジクロロベンゼン）Ｍｗ＝５９×１０３、Ｍｎ＝２５×１０３
【０２０８】
（２）有機光電変換素子の作成
１０ｍｇのポリマーＰ９と１０ｍｇのＰＣ７１ＢＭ（［６，６］−フェニル−Ｃ７１−酪酸  メチルエステル）の混合物を、１．８−ジヨードオクタンを３質量％含有するクロロベンゼン１ｍＬに溶解させたこと以外は実施例８と同様に行い有機光電変換素子を得た。
【０２０９】
実施例１０
〔ポリマーＰ１０を用いた有機光電変換素子の作成〕
（１）ポリマーＰ１３の合成
下記のようにして、ポリマーＰ１０を合成した。
【０２１０】
【化５１】
2014209535.tif 000052
【０２１１】
ポリマーＰ１０のデータ
ＧＰＣ（ｏ−ジクロロベンゼン）Ｍｗ＝６０×１０３、Ｍｎ＝２８×１０３
【０２１２】
（２）有機光電変換素子の作成
１０ｍｇのポリマーＰ１０と１２．５ｍｇのＰＣ７１ＢＭ（［６，６］−フェニル−Ｃ７１−酪酸  メチルエステル）の混合物を、１．８−ジヨードオクタンを１．５質量％含有するクロロベンゼン１ｍＬに溶解させたこと以外は実施例８と同様に行い有機光電変換素子を得た。
【０２１３】
比較例１
〔Ｆ−ＰＣＰＤＴＢＴを用いた有機光電変換素子の作成〕
実施例１〜８の比較例として下記ポリマーＦ−ＰＣＰＤＴＢＴを用いた。
実施例８において、ポリマーＰ８をＦ−ＰＣＰＤＴＢＴに変更し、９．０ｍｇのポリマーＦ−ＰＣＰＤＴＢＴと２７．０ｍｇのＰＣ７１ＢＭ（［６，６］−フェニル−Ｃ７１−酪酸  メチルエステル）を用い、溶媒を３質量％の１，８−ジヨードオクタン含有クロロベンゼンを用いたこと以外は同様にして有機光電変換素子を得た。
【０２１４】
【化５２】
2014209535.tif 000053
【０２１５】
比較例２
［ＣＦ３−ＰＣＰＤＴＢＴを用いた有機光電変換素子の作成］
【０２１６】
【化５３】
2014209535.tif 000054
【０２１７】
実施例１〜８の比較例として下記ポリマーＣＦ３−ＰＣＰＤＴＢＴを用いた（ＣＦ３基のσｍ値０．４３）。
実施例８において、ポリマーＰ８をＣＦ３−ＰＣＰＤＴＢＴに変更し、９．０ｍｇのポリマーＣＦ３−ＰＣＰＤＴＢＴと１８．０ｍｇのＰＣ７１ＢＭ（［６，６］−フェニル−Ｃ７１−酪酸メチルエステル）を用い、溶媒を３質量％の１，８−ジヨードオクタン含有クロロベンゼンを用いたこと以外は同様にして有機光電変換素子を得た。
【０２１８】
比較例３
〔Ｚ３を用いた有機光電変換素子の作成〕
実施例９および１０の比較例として下記ポリマーＺ３を用いた。
実施例９において、ポリマーＰ９をＺ３に変更したこと以外は同様にして有機光電変換素子を得た。
【０２１９】
【化５４】
2014209535.tif 000055
【０２２０】
比較例４
〔Ｐ１１を用いた有機光電変換素子の作成〕
実施例９および１０の比較例として下記ポリマーＰ１１を用いた（塩素原子のσｍ値０．３７）。
実施例９において、ポリマーＰ９をＰ１１に変更したこと以外は同様にして有機光電変換素子を得た。
【０２２１】
【化５５】
2014209535.tif 000056
【０２２２】
上記で合成した各ポリマー、Ｆ−ＰＣＰＤＴＢＴ、ＣＦ３−ＰＣＰＤＴＢＴ、Ｚ３およびＰ１１を上記の各有機光電変換素子に対し、以下の評価を行った。
【０２２３】
（ポリマーの物性評価）
ポリマーのクロロベンゼンもしくはｏ−ジクロロベンゼン溶液をスピンコートして単膜を作成し、大気中で光電子分光装置（理研計器社製  ＡＣ−３）によりＨＯＭＯ準位を測定した。また、単膜の吸収端からバンドギャップを求め、ＨＯＭＯ＋バンドギャップ（ＢＧ）からＬＵＭＯ準位を算出し、これらのデータを表１および２に記載した。
【０２２４】
【表１】
2014209535.tif 000057
【０２２５】
【表２】
2014209535.tif 000058
【０２２６】
（光電池の評価）
（１）ＩＰＣＥ特性
前記の各有機光電変換素子を窒素雰囲気下で、分光感度測定装置（分光計器社製ＣＥＰ−２０００）を用いて、素子特性を評価した（１００ｍＷ／ｃｍ２のＡＭ１．５Ｇ）。上記装置にて、出力されたＩＰＣＥスペクトルから光電変換波長の長波長端を算出した。
【０２２７】
【表３】
2014209535.tif 000059
【０２２８】
【表４】
2014209535.tif 000060
【０２２９】
また、有機光電変換素子のロット間差を調べるため、下記表５に記載の有機光電変換素子を同条件で繰返し作成した１０個の有機光電変換素子について、ＩＰＣＥスペクトルから短絡電流密度（ｍＡ／ｃｍ２）を算出し、バラつきを評価し、光電変換波長の長波長端と合わせて下記表５に示した。
【０２３０】
得られた結果を、下記の基準で評価した。
Ａ：標準偏差０．７５未満
Ｂ：標準偏差０．７５以上〜１．０未満
Ｃ：標準偏差１．０以上
【０２３１】
【表５】
2014209535.tif 000061
【０２３２】
上記表１、２に示すように、本発明の化合物はいずれも比較例の化合物と比べＬＵＭＯ準位が深い。また、狭いバンドギャップを有し吸収端が長波長である。従って、本発明の化合物を用いた有機薄膜太陽電池は、より長波長の光を光電変換でき、太陽電池だけでなく、長波長領域の光センサーとしても有用である。さらに、表５から明らかなように、本発明の化合物を用いると、短絡電流密度のバラつきが小さく、製造適性に優れる。
以上から、本発明の化合物は有機薄膜太陽電池などの有機光電変換素子用ｐ型有機半導体として好ましいことが明らかである。
【符号の説明】
【０２３３】
７  透明支持体
１０  光電変換素子（バルクへテロ接合型有機薄膜太陽電池）
１１  透明電極（第１電極）
１２  対極（第２電極）
２１  ホール輸送層
２２  電子輸送層
３  光電変換層
３１  ｐ型半導体相
３２  ｎ型半導体相
Ｌ  光
Ｐ  電動モータ（旋風機）
【図１】
2014209535.tif 000071